ЭЛАСТИЧНАЯ ТРИКОТАЖНАЯ ТКАНЬ И ПРЕДМЕТ ОДЕЖДЫ
ELASTIC KNITTED FABRIC AND ITEMS OF CLOTHING

Область техники, к которой относится изобретение
[0001] Настоящее изобретение относится к эластичной трикотажной ткани, содержащей эластичную пряжу, у которой мгновенно повышается температура при растяжении, и к предмету одежды, состоящему из этой трикотажной ткани.
Уровень техники
[0002] Одежду изготавливают из тканей, полученных посредством смешивания гигроскопичных, тепловыделяющих волокон, таких как целлюлозные волокна, для использования в качестве одежды, в которой происходит повышение температуры, когда ее носят, и известна одежда, которая вызывает генерирование тепла посредством нечувствительных потерь воды и потоотделения тела, когда ее носят (см., например, Патентный документ 1). Однако, когда количество влажности, поглощаемой гигроскопичными, тепловыделяющими волокнами, достигает уровня насыщения, дальнейшего генерирования тепла не происходит, что не только дает в результате малую продолжительность генерирования тепла, но также вызывает у пользователя ощущение холода из-за влажности, присутствующей в волокнах. Более того, хотя одежда, содержащая нагреватель, такой как планарный нагревательный элемент или линейный нагревательный элемент, также известна для использования, как экзотермическая ткань или экзотермическая одежда, иная, чем та, которая использует гигроскопическое генерирование тепла, поскольку все они генерируют тепло под действием электричества, все они являются тяжелыми при носке в качестве одежды и требуют электродов, тем самым затрудняя движения.
[0003] В дополнение к этому, недавно предложена трикотажная ткань, которая имеет функцию генерирования тепла, то есть, она полностью отличается от тех, которые использовались в прошлом, в ней тепло генерируется при растяжении трикотажной ткани во время движения тела, когда ее носят (см., например, Патентный документ 2 и Патентный документ 3).
Документы предыдущего уровня техники
Патентные документы
[0004] Патентный документ 1: Нерассмотренная публикация патента Японии № 2003-227043.
Патентный документ 2: Нерассмотренная публикация патента Японии № 2011-195970.
Патентный документ 3: Нерассмотренная публикация патента Японии № 2012-112078.
Описание изобретения
Проблемы, которые должны решаться с помощью изобретения
[0005] Однако, хотя эти трикотажные ткани определенно являются теплыми в результате генерирования тепла при растяжении, трикотажная ткань является твердой и требуется значительное напряжение для растяжения ткани, при этом требуются усовершенствования, которые сделают возможным реализацию тканей, облегчающих движения тела.
В этих обстоятельствах, необходимо использовать трикотажную ткань, имеющую новую функцию генерирования тепла во время растяжения, для получения трикотажной ткани, которая делает возможной изготовление более комфортабельной одежды.
Одной из целей настоящего изобретения является создание трикотажной ткани, которая непрерывно генерирует тепло во время растяжения, если трикотажная ткань периодически растягивается и восстанавливается, делая возможным достижение эффективного генерирования тепла во время растяжения, и может использоваться для изготовления одежды, облегчающей движения тела, и предмет одежды, который, как ожидается, должен предотвращать травмы и быть эффективным при сжигании жира посредством удерживания тепла и разогрева мышц и суставов в местах, где ткань растягивается, в результате - трикотажной одежды, такой как предметы женского туалета или спортивная одежда, которая использует эту трикотажную ткань.
Средства для решения проблем
[0006] В результате осуществления широких экспериментов для решения рассмотренных выше проблем, авторы настоящего изобретения обнаружили, что мгновенное повышение температуры, вызываемое генерированием тепла во время растяжения, может быть сделано равным 1,0°C или больше при использовании следующей далее композиции в трикотажной ткани, состоящей из неэластичной пряжи и эластичной пряжи, что привело к завершению настоящего изобретения.
[0007] А именно настоящее изобретение является таким, как указано ниже.
2
2
[1] Эластичная трикотажная ткань, содержащая эластичную пряжу и неэластичную пряжу, где содержание эластичной пряжи составляет 20 г/м - 60 г/м, отношение напряжений, как определено в соответствии со следующим далее уравнением, когда напряжение растяжения и напряжение эластичного восстановления измеряются при 50% удлинении во время растяжения и восстановления после растяжения трикотажной ткани до 80% удлинения с последующим возвращением до исходной длины ткани, составляет 0,40-0,80, и мгновенное повышение температуры, вызываемое генерированием тепла во время растяжения, по меньшей мере, в направлении основы или в направлении утка составляет 1,0°C или больше
Отношение напряжения = (напряжение эластичного восстановления (Н) при 50% удлинении)/(напряжение растяжения (Н) при 50% удлинении).
[0008] [2] Трикотажная ткань, описанная в [1], выше, где отношение линейных плотностей (отношение линейных плотностей = (линейная плотность неэластичной пряжи)/(линейная плотность эластичной пряжи)) между эластичной пряжей и неэластичной пряжей в узоре петель, который составляет трикотажную ткань, составляет 1,0-2,5.
[0009] [3] Трикотажная ткань, описанная в [1] или [2], выше, где отношение длины петель (Lb/La) между длиной La, полученной посредством сложения длины платинной петли эластичной пряжи и длины игольной петли неэластичной пряжи в одном элементе узора петель, когда трикотажная ткань растягивается до 30% удлинения, как в направлении утка, так и в направлении основы, и длиной Lb, полученной посредством сложения длины платинной петли эластичной пряжи и длины игольной петли неэластичной пряжи в одном элементе узора петель, когда трикотажная ткань дополнительно растягивается до 50% удлинения в любом направлении из направления основы или направления утка, удовлетворяет выражению, указанному ниже:
1,15≤Lb/La≤1,75.
[0010] [4] Трикотажная ткань, описанная в любом из [1-3], выше, где индекс генерирования тепла, определенный в соответствии с уравнением ниже, с использованием удлинения (%) под нагрузкой 9,8 Н, когда трикотажная ткань растягивается, и отношение напряжений определяется в соответствии с пунктом 1, составляет 40-120
Индекс генерирования тепла = (удлинение (%) под нагрузкой 9,8 Н)×(отношение напряжений).
[0011] [5] Трикотажная ткань, описанная в любом из [1-4], выше, которая представляет собой кулирную трикотажную ткань.
2
2
[0012] [6] Кулирная трикотажная ткань, описанная в [5], выше, где содержание эластичной пряжи составляет 20 г/м - 50 г/м.
[0013] [7] Кулирная трикотажная ткань, описанная в [5] или [6], выше, где прессовые петли или кромочные петли состоят из эластичной пряжи и/или, по меньшей мере, одна из трикотажных петель до и после петельного ряда, который состоит из прессовых петель или кромочных петель, состоят из эластичной пряжи, и прессовые петли или кромочные петли составляют от 20% до 60% от всех петель в кулирной трикотажной ткани.
[0014] [8] Трикотажная ткань, описанная в любом из [1-4], выше, которая представляет собой основовязаное трикотажное полотно.
2
2
[0015] [9] Основовязаное трикотажное полотно, описанное в [8], выше, где содержание эластичной пряжи составляет от 30 г/м до 60 г/м.
[0016] [10] Основовязаное трикотажное полотно, описанное в [8] или [9], выше, где отношение длины петель (Lb/La) между длиной La, полученной посредством сложения длины платинной петли эластичной пряжи и длиной игольной петли неэластичной пряжи в одном элементе узора петель, когда трикотажная ткань растягивается до 30% удлинения, как в направлении утка, так и в направлении основы, и длины Lb, полученной посредством сложения длины платинной петли эластичной пряжи и длины игольной петли неэластичной пряжи в одном элементе узора петель, когда трикотажная ткань дополнительно растягивается до 50% удлинения в любом направлении из направления основы или направления утка, удовлетворяет выражению, указанному ниже:
1,15≤Lb/La≤1,65.
[0017] [11] Основовязаное трикотажное полотно, описанное в любом из [8]-[10], выше, где, по меньшей мере, эластичная пряжа вяжется с открытыми петлями.
[0018] [12] Предмет одежды, содержащий трикотажную ткань, описанную в любом из [1]-[11], выше, которая плотно прилегает к телу и, по меньшей мере, покрывает сустав.
[0019] [13] Предмет одежды, описанный в [12], выше, где предмет одежды выбирается из группы, состоящей из трикотажных брюк и юбок, свитеров, рубашек, кофт, маек, чулочно-носочных изделий, бандажей и перчаток.
Воздействие изобретения
[0020] В дополнение к тому, что она нагревается посредством генерирования тепла, которое вызывает повышение температуры трикотажной ткани на 1,0°C или больше, в результате изгибов и растяжений коленей и рук, которые дают в результате превосходные теплоудерживающие свойства, предмет одежды, в котором используют эластичную трикотажную ткань по настоящему изобретению, способен предотвращать травмы и сжигать жир в результате разогрева мышц в местах, где ткань растягивается. Во время физических упражнений с ношением при этом одежды из этой ткани, в частности, может предотвращаться понижение температуры мышц посредством генерирования тепла, может быть предотвращено уменьшение двигательной функции, приписываемое уменьшению температуры мышц, и боль, вызываемая физическими расстройствами, такая как боль в коленях, также может предотвращаться и облегчаться.
Краткое описание чертежей
[0021] Фиг. 1 показывает один из примеров узора петель эластичной кулирной трикотажной ткани в соответствии с настоящим изобретением.
Фиг. 2 показывает один из примеров узора петель эластичной кулирной трикотажной ткани в соответствии с настоящим изобретением.
Фиг. 3 показывает один из примеров узора петель эластичной кулирной трикотажной ткани в соответствии с настоящим изобретением.
Фиг. 4 представляет собой рисунок для пояснения способа, используемого для измерения длины игольной петли неэластичной пряжи и длины платинной петли эластичной пряжи в эластичной кулирной трикотажной ткани в соответствии с настоящим изобретением.
Фиг. 5 представляет собой рисунок для пояснения способ, используемого для измерения длины игольной петли неэластичной пряжи и длины платинной петли эластичной пряжи эластичного основовязаного трикотажного полотна в соответствии с настоящим изобретением.
Наилучший способ осуществления изобретения
[0022] Следующее далее описание предлагает подробное пояснение настоящего изобретения.
2
2
Эластичная трикотажная ткань по настоящему изобретению представляет собой кулирную трикотажную ткань, полученную с помощью кругловязальной машины или плосковязальной машины, или основовязаное трикотажное полотно, полученное с помощью основовязальной машины, где содержание эластичной пряжи составляет 20 г/м - 60 г/м, и отношение напряжений, как определено в соответствии со следующим далее уравнением, когда напряжение растяжения и напряжение эластичного восстановления измеряют при 50% удлинении, во время растяжения и восстановления после растяжения трикотажной ткани до 80% удлинения с последующим возвращением до исходной длины ткани, составляет 0,40-0,80, и мгновенное повышение температуры, вызываемое генерированием тепла во время растяжения, по меньшей мере, в одном направлении из направления основы или направления утка составляет 1,0°C или больше
Отношение напряжений = (напряжение эластичного восстановления (Н) при 50% удлинении)/(напряжение растяжения (Н) при 50% удлинении).
[0023] Мгновенное повышение температуры, вызываемое генерированием тепла, в настоящем изобретении относится к величине, вычисленной из разности между максимальной температурой, демонстрируемой трикотажной тканью в течение времени, когда осуществляют 100 циклов операции периодического растяжения и восстановления, состоящих из растяжения трикотажной ткани при 60% - 100% удлинении, а затем восстановления (и возвращения) до ее исходной длины, и температурой трикотажной ткани до начала исследований при условиях отсутствия подвода энергии извне, кроме той, которая приписывается растяжению, и предотвращения изменения температуры, вызываемой генерированием тепла, во время растяжения под действие ветра.
Если температура трикотажной ткани во время 100 циклов растяжения и восстановления при 60% - 100% удлинении или температура непосредственно после завершения операции растяжения и восстановления выше, чем температура трикотажной ткани перед началом исследований, это показывает, что генерируется мгновенное тепло. Эластичная трикотажная ткань по настоящему изобретению должна демонстрировать мгновенное повышение температуры, вызываемое генерированием тепла во время растяжения, как измерено в соответствии с этим способом, равное 1,0°C или больше. Если повышение температуры, вызываемое генерированием тепла во время растяжения, меньше чем 1,0°C, генерирование тепла вообще вряд ли почувствуется. Повышение температуры, вызываемое генерированием тепла во время растяжения, предпочтительно составляет 1,5°C или больше, а более предпочтительно, 2,0°C или больше. Хотя повышение температуры предпочтительно, чем выше, тем лучше и не предусматривается каких-либо ограничений на ее верхний предел, и вредных воздействий на организм нет. Поскольку модуль упругости трикотажной ткани становится высоким, становится трудно двигаться при использовании ее в качестве одежды, если содержание эластичной пряжи становится избыточно высоким в результате попыток дальнейшего увеличения повышения температуры, вызываемого генерированием тепла во время растяжения, повышение температуры предпочтительно составляет 10°C или меньше. В дополнение к этому, повышение температуры, вызываемое генерированием тепла во время растяжения, должно составлять только 1,0°C или больше, когда трикотажная ткань растягивается при 60% - 100% удлинении, по меньшей мере, в одном направлении из направления основы и направления утка. И в случае трикотажной ткани, в которой повышение температуры, вызываемое генерированием тепла во время растяжения, составляет 1,0°C или больше, как в направлении основы, так и в направлении утка трикотажной ткани, при этом не требуется учета каких-либо соображений относительно распределения узора во время шитья готового продукта. Кроме того, в случае трикотажной ткани, в которой повышение температуры вызывается генерированием тепла во время растяжения только в одном направлении, совмещение направления, в котором кожа растягивается поверх суставов в теле человека при большом удлинении, в частности, с направлением трикотажной ткани, для которой мгновенное генерирование тепла большое, дает возможность для изготовления одежды, которая является теплой во время движений тела.
[0024] Удлинение трикотажной ткани, при измерении повышения температуры устанавливается в соответствии с удлинением трикотажной ткани, имеющей начальную длину 10,0 см и ширину 2,5 см, под нагрузкой 9,8 Н. Удлинение в случае, когда удлинение трикотажной ткани составляет 100% или больше, эквивалентно 100%, и удлинение в случае, когда удлинение трикотажной ткани составляет от 60% до меньше чем 100% представляет собой удлинение, которое составляет 0,9 от удлинения под нагрузкой 9,8 Н. Например, когда удлинение трикотажной ткани под нагрузкой 9,8 Н представляет собой 80%, удлинение устанавливается как 80% × 0,9 = 72%. Необходимо сконструировать трикотажную ткань таим образом, чтобы удлинение трикотажной ткани в любом направлении из направления основы или направления утка под нагрузкой 9,8 Н представляло собой 60% удлинение или больше, и в случае когда удлинение, как в направлении основы, так и в направлении утка меньше чем 60% удлинение, трикотажная ткань вызывает чувство излишней стесненности, когда ее носят в качестве одежды, и можно сказать, что она является непригодной для использования в одежде, которая плотно прилегает к коже.
Способы, используемые для измерения удлинения трикотажной ткани под нагрузкой 9,8 Н и для повышения температуры, в дальнейшем объясняются подробно в примерах.
[0025] Обычная трикотажная ткань, содержащая эластичную пряжу, придает эластичность трикотажной ткани и придает комфортабельное облегание, когда ее носят в качестве одежды, и в результате этого она позволяет получить одежду, которая придает стройный внешний вид или улучшает двигательные функции. В противоположность этому, настоящее изобретение делает возможным получение трикотажной ткани, которая генерирует тепло в результате растяжения, и основана на совершенно ином принципе, чем обычная трикотажная ткань. Для того, чтобы сделать мгновенное повышение температуры, вызываемое генерированием тепла при растяжении при 60% - 100% удлинении, равным 1,0°C или больше, важно, чтобы содержание эластичной пряжи, отношение линейных плотностей между эластичной пряжей и неэластичной пряжей, количество петель и отношение напряжений трикотажной ткани, и тому подобное, находились в соответствующих пределах, или, другими словами, важно использовать дизайн трикотажной ткани, использующей соответствующую пряжу, узор петель, и тому подобное, и способ получения трикотажной ткани, который включает способ обработки для эффективной демонстрации генерирования тепла во время растяжения. В соответствии с настоящим изобретением, впервые предлагается эластичная трикотажная ткань, которая демонстрирует повышение температуры, вызываемое генерированием тепла при растяжении при удлинении 60% - 100%, равное 1,0°C или больше, генерирует значительное тепло даже когда только слегка растягивается при удлинении 30% - 50% эквивалентном удлинению сустава тела человека, когда ее носят, и делает возможным реальное ощущение генерирования тепла, когда ее носят.
2
2
2
2
2
2
[0026] В эластичной трикотажной ткани по настоящему изобретению, содержание эластичной пряжи в ней является важным, поскольку эластичная пряжа вносит большой вклад в генерирование тепла во время растяжения, чтобы сделать повышение температуры, вызываемое генерированием тепла при растяжении при удлинении 60% - 100%, равным 1,0°C или больше, и, следовательно, необходимо, чтобы эластичная пряжа содержалась в трикотажной ткани при 20 г/м- 60 г/м. Поскольку повышение температуры, вызываемое генерированием тепла во время растяжения, становится больше, когда содержание эластичной пряжи увеличивается, содержание эластичной пряжи в трикотажной ткани предпочтительно составляет 25 г/м - 55 г/м. Если содержание эластичной пряжи является исключительно низким, повышение температуры является малым, при этом, если содержание эластичной пряжи является избыточно высоким, увеличивается масса трикотажной ткани и модуль упругости трикотажной ткани становится высоким. Поскольку это дает в результате затруднение движений, когда она используется в качестве одежды, содержание эластичной пряжи делается равным 20 г/м - 60 г/м.
[0027] Как результат осуществления исследований на эластичной трикотажной ткани по настоящему изобретению по отношению к дизайну трикотажной ткани, который делает возможным генерирование тепла во время растяжения, при содержании эластичной пряжи настолько низком, насколько это возможно, чтобы облегчить движения тела, когда ее носят в качестве одежды, авторы настоящего изобретения определили отношение напряжений трикотажной ткани и нашли средства для достижения, этого предписанного отношения напряжений.
Например, в абсолютно эластичной пряже, в которой тепло генерируется, когда эластичная пряжа растягивается, и тепло поглощается, когда растяжение релаксирует, а именно, в эластичной пряже, в которой имеется абсолютно перекрывание кривой напряжение-деформация (удлинение) (S-S кривая) во время растяжения, тепло, генерируемое во время растяжения, и тепло, поглощаемое, во время восстановления (растяжение релаксирует), являются примерно одинаковыми, или другими словами, количество тепла, генерируемое в течение всего цикла растяжения и восстановления, примерно равно нулю. В настоящем изобретении, отношение напряжений трикотажной ткани определяется для сведения к минимуму поглощения тепла во время релаксации растяжения по отношению к повышению температуры, вызываемой генерированием тепла, когда трикотажная ткань растягивается, и найдены средства для получения предписанного диапазона этого отношения напряжений.
Отношение напряжений является субъектом оптимизации условий, а именно, является исключительно важным, чтобы отношение напряжений во время растяжения составляло 0,40-0,80. Хотя отношение напряжений обычной трикотажной ткани превышает 0,80, если отношение напряжений больше чем 0,80, происходит явление, при котором тепло поглощается во время релаксации растяжения, даже если тепло и генерируется во время растяжения, при этом в результате возникает большая вероятность уменьшения генерирования тепла. В дополнение к этому, в случае, когда отношение напряжений меньше чем 0,40, хотя генерирование тепла во время растяжения становится высоким, трикотажная ткань перестает деформироваться, в результате чего одежда теряет свою форму после изгибов и растяжений суставов локтя или колена, когда ее носят в качестве одежды, тем самым, делая все это нежелательным. При этом в случае, когда отношение напряжений является избыточно высоким, повышение температуры, вызываемое генерированием тепла во время растяжения, само по себе становится низким. Таким образом, отношение напряжений предпочтительно составляет 0,45-0,75, а более предпочтительно, 0,45-0,70. Отношение напряжений может контролироваться в соответствии с содержанием эластичной пряжи, с отношением напряжений эластичной пряжи самой по себе (характеристика напряжений при растяжении до 50% удлинения во время растяжения и восстановления эластичной пряжи), с отношением линейных плотностей между эластичной пряжей и неэластичной пряжей и проскальзыванием трикотажной ткани. Когда отношение напряжений становится меньшим, становится большим отношение линейных плотностей между эластичной пряжей и неэластичной пряжей, отношение напряжений может контролироваться с помощью способа, посредством которого получают трикотажную ткань, с помощью использования эластичной пряжи, имеющей отношение напряжений, которое меньше чем у типичной эластичной пряжи, или с использованием более жестких условий нагрева при тепловой стабилизации (особенно эффективных) во время крашения и отделки трикотажной ткани. Тепловая стабилизация при температуре от 190°C до 195°C, которая чуть выше, чем обычная температура тепловой стабилизации, является предпочтительной, при этом в случае когда нельзя повысить температуру тепловой стабилизации, время тепловой стабилизации делается более продолжительным чем обычное время тепловой стабилизации, и предпочтительно, оно делается равным, например, примерно 70 секунд - 90 секунд. Кроме того, отношение напряжений легко уменьшается, если трикотажная ткань отделывается таким образом, чтобы в ней не было проскальзывания. В терминах конкретных примеров используемых отделочных агентов, предпочтительно не используется шлихтовальный агент на основе кремния и, например, отношение напряжений легко удерживается в предписанном диапазоне посредством отделки с помощью шлихтовального агента на основе сложного эфира или без использования шлихтовального агента. Кроме того, отношение напряжений определяется с округлением до третьего знака после запятой в соответствии со следующим уравнением посредством определения напряжения растяжения и напряжения эластичного восстановления при 50% удлинении во время операции растяжения и восстановления после растяжения трикотажной ткани до удлинения 80%, с последующим возвращением до исходной длины ткани
Отношение напряжений = (напряжение эластичного восстановления (Н) при 50% удлинении)/(напряжение растяжения (Н) при 50% удлинении).
Кроме того, хотя отношение напряжений определяется на основе напряжения при промежуточном удлинении во время растяжения и восстановления после растяжения трикотажной ткани до удлинения 80%, в случае, когда удлинение трикотажной ткани является низким и сложно растягивать трикотажную ткань до удлинения 80%, отношение напряжений определяют по напряжению растяжения и напряжению эластичного восстановления при 50% удлинении во время растяжения и восстановления после растяжения трикотажной ткани при удлинении 60%, с последующим возвращением до исходной длины ткани.
Кроме того, обнаружено, что определение отношения напряжений по напряжению растяжения при 50% удлинении и по напряжению эластичного восстановления при 50% удлинении облегчает определение уровня, до которого повышение температуры (вызываемое генерированием тепла во время растяжения трикотажной ткани) поглощает тепло после восстановления от растяжения, и поскольку температура, при которой поглощается тепло, становится ниже, когда отношение напряжений становится меньше, во время растяжения получают большое повышение температуры, вызываемое генерированием тепла.
[0028] Также важно, чтобы эластичная пряжа эластичной трикотажной ткани по настоящему изобретению растягивалась эффективно посредством движения тела, когда эту ткань носят в качестве одежды. А именно в обычной трикотажной ткани, содержащей эластичную пряжу, эластичная пряжа извивается и изгибается по толщине трикотажной ткани, и когда ткань растягивается, извитые и изогнутые части сначала растягиваются, заставляя эластичную пряжу выпрямляться. Кроме того, поскольку игольные петли и платинные петли пряжи в ткани сдвигаются из своего положения при пересечении их частей, игольные петли или платинные петли становится меньше в направлении растяжения, а именно извитые и изогнутые части эластичной пряжи становятся прямыми или петли становятся деформированными предпочтительно к общей величине изменения в длинах игольных петель и платинных петель. Поскольку эластичная пряжа растягивается, следуя этим изменениям, узор петель, где эластичная пряжа переплетается, имеет исключительно плохую эффективность для получения генерирования тепла во время растяжения, что требуется в настоящем изобретении.
[0029] В противоположность этому, в эластичной трикотажной ткани по настоящему изобретению имеются исключительно малое извивание и изгиб эластичной пряжи в трикотажной ткани, и растяжение ткани заставляет эластичную пряжу растягиваться эффективно, и в результате этого, трикотажная ткань генерирует большое количество тепла при растяжении. Эти структурные различия между обычной трикотажной тканью и эластичной трикотажной тканью по настоящему изобретению могут быть пояснены с помощью способа, указанного ниже.
Длина, полученная посредством сложения длины платинной петли эластичной пряжи и длины игольной петли неэластичной пряжи в одном элементе узора петель, когда трикотажная ткань растягивается до 30% удлинения в любом направлении из направления основы или направления утка и растягивается до 0% удлинения в другом направлении, определяется как La. Кроме того, длина, полученная посредством сложения длины платинной петли эластичной пряжи и длины игольной петли неэластичной пряжи в одном элементе узора петель в случае дополнительного растяжения трикотажной ткани при 50% удлинении в том же направлении как при измерении La, определяется как Lb. Выражение 1,15≤Lb/La≤1,75 предпочтительно удовлетворяется для получения трикотажной ткани, которая демонстрирует большую величину генерируемого тепла при растяжении. Значение Lb/La может быть доведено до величины в этом диапазоне посредством регулировки узоров петель и условий на стадии обработки крашением. Если Lb/La находится в этом диапазоне, трикотажная ткань генерирует тепло при растяжении без ухудшения ощущений, когда ее носят. Кроме того, если Lb/La меньше чем 1,15, удлинение (%) эластичной пряжи в трикотажной ткани становится ниже, и в результате этого оно является настолько низким, что не дает возможности ощутить повышения температуры, вызываемого генерированием тепла во время растяжения. Кроме того, из-за плохого растяжения и восстановления эластичной пряжи, растянутая трикотажная ткань не возвращается в свою исходную форму, и она склонна к появлению волнистости и деформации формы ткани. В дополнение к этому, если значение Lb/La превышает 1,75, модуль упругости эластичной пряжи становится избыточно высоким, при этом в результате не только получается одежда, которую сложно носить и в которой трудно двигаться, но также, в результате значительной деформации трикотажной ткани, и деформация, как эластичной пряжи, так и неэластичной пряжи, становится избыточно большой, эластичное восстановление является неадекватным, тем самым вызывая волнистость трикотажной ткани, когда растяжение релаксирует, или изменение размеров во время стирки, которое приводит к деформации формы. Таким образом, La и Lb предпочтительно удовлетворяют выражению 1,15≤Lb/La≤1,75, а более предпочтительно, удовлетворяют выражению 1,20≤Lb/La≤1,70. В результате, в дополнение к генерированию тепла в результате растяжения, может быть получена одежда, которая не теряет своей формы, когда ее носят или стирают.
Кроме того, хотя трикотажная ткань дополнительно растягивается до 50% удлинения для измерения Lb после измерения La с помощью растяжения трикотажной ткани до 30% удлинения, в случае, когда удлинение трикотажной ткани является низким и ее трудно растягивать, Lb может быть измерена посредством растяжения трикотажной ткани, имеющей начальную длину 10,0 см и ширину 2,5 см, до удлинения под нагрузкой 22,05 Н.
[0030] В настоящем изобретении, La и Lb определяются из длины платинных петель эластичной пряжи и длины игольных петель неэластичной пряжи в одном элементе узора петель, как измерено в соответствии со способом, описанным ниже, с использованием увеличенного изображения, полученного посредством фотографирования трикотажной ткани со стороны игольных петель ("изнаночной стороны"). В настоящем документе, хотя длина эластичной пряжи также по существу предпочтительно измеряется также и для игольных петель, поскольку игольные петли эластичной пряжи часто окручены неэластичной пряжей, сложно точно измерить длину петли. Таким образом, выбирают положения, где может быть подтверждено присутствие игольных петель эластичной пряжи под игольными петлями неэластичной пряжи, длина игольной петли неэластичной пряжи, которая демонстрирует примерно такое же движение, как и эластичная пряжа во время растяжения, измеряется, и это значение используют вместо изменения длины игольной петли эластичной пряжи, вызываемого растяжением трикотажной ткани. Естественно, в тех положениях, где игольные петли эластичной пряжи не присутствуют под неэластичной пряжей, не выбираются в качестве положений, где фотографируются увеличенные изображения.
[0031] В результате осуществления исследований на эластичной трикотажной ткани по настоящему изобретению по отношению к дизайну трикотажной ткани, который делает возможным генерирование тепла во время растяжения при настолько низком содержании эластичной пряжи, насколько это возможно, для обеспечения большей легкости движения, когда ее носят в качестве одежды, авторы настоящего изобретения обнаружили, что является важным отношение линейных плотностей между эластичной пряжей и неэластичной пряжей. А именно даже если содержание эластичной пряжи является низким, повышение температуры, вызываемое генерированием тепла во время растяжения, может быть большим, в зависимости от того способа, которым эластичная пряжа объединяется с неэластичной пряжей. При этом, наоборот, даже если содержание эластичной пряжи является высоким, имеются сочетания, для которых повышение температуры, вызываемое генерированием тепла во время растяжения, является высоким и напряжение трикотажной ткани не является избыточно большим. Это зависит от способа, которым эластичная пряжа объединяется с неэластичной пряжей, таким образом, делая важным способ, которым используют эластичную пряжу и неэластичную пряжу. Доводя отношение линейных плотностей эластичной пряжи, которая составляет узор петель готовой трикотажной ткани, и линейных плотностей неэластичной пряжи, которая составляет узор петель трикотажной ткани, после обработки крашением и отделки до диапазона 1,0-2,5, можно предпочтительно генерировать тепло во время растяжения, при этом, если отношение линейных плотностей меньше чем 1,0, модуль упругости трикотажной ткани становится высоким, что делает трудным движения, когда ее носят в качестве одежды, в случае, когда отношение линейных плотностей превышает 2,5, текстура становится твердой, это, в дополнение к тому, что получается одежда, в которой трудно двигаться, также не дает возможности для адекватного повышения температуры, вызываемого генерированием тепла во время растяжения.
[0032] Также впервые обнаружено, что генерирование тепла во время растяжения эластичной трикотажной ткани по настоящему изобретению отличается соотношением для индекса генерирования тепла, определяемого из удлинения (%) трикотажной ткани под фиксированной нагрузкой и отношения напряжений в соответствии с настоящим изобретением.
А именно в трикотажной ткани в соответствии с настоящим изобретением, в случае, когда трикотажная ткань, имеющая низкое удлинение, имеет малые петли, которые составляют трикотажную ткань, благодаря высокой плотности трикотажной ткани, или когда ткань отделывается с получением высокой плотности благодаря обработке крашением трикотажной ткани, поскольку эластичная пряжа эффективно и легко растягивается в любом случае, когда трикотажная ткань растягивается, повышение температуры, вызываемое генерированием тепла во время растяжения, является большим, даже если отношение напряжений является высоким. Наоборот, в случае, когда удлинение трикотажной ткани является высоким, поскольку удлинение эластичной пряжи становится малым, когда растяжение ткани, в случае, когда петли, которые составляют трикотажную ткань, являются большими или трикотажная ткань отделывается с получением высокой плотности во время обработки крашением трикотажной ткани, повышение температуры, вызываемое генерированием тепла во время растяжения, имеет тенденцию к увеличению в случае, когда отношение напряжений делается настолько низким, насколько это возможно. Как следствие, для эффективного генерирования тепла во время растяжения, индекс генерирования тепла, который определяется из произведения удлинения под нагрузкой 9,8 Н и отношения напряжений, как указывается в следующем уравнении:
Индекс генерирования тепла = (удлинение (%) под нагрузкой 9,8 Н)×(отношение напряжений),
предпочтительно находится в фиксированном диапазоне, или, другими словами, тепло генерируется эффективно во время растяжения, если индекс генерирования тепла предпочтительно составляет от 40 до 120, а более предпочтительно, от 50 до 110. Кроме того, способ, используемый для определения удлинения трикотажной ткани, описывается подробно в примерах.
[0033] В эластичной трикотажной ткани в соответствии с настоящим изобретением, хотя отношение линейных плотностей между эластичной пряжей и неэластичной пряжей составляет 1,0-2,5, поскольку отношение линейных плотностей обычной трикотажной ткани составляет примерно 2,8-5,0, эластичная трикотажная ткань по настоящему изобретению отличается линейной плотностью эластичной пряжи, которая является большой по сравнению с линейной плотностью неэластичной пряжи, и в случае отделки трикотажной ткани посредством вязания обычным способом, текстура может быть твердой, и напряжение трикотажной ткани может быть избыточно высоким. Следовательно, в случае изготовления эластичной трикотажной ткани по настоящему изобретению, является важным сформировать ткань таким образом, чтобы эластичная пряжа растягивалась больше чем нормальная и чтобы видимая толщина эластичной пряжи в трикотажной ткани была низкой.
[0034] Кроме того, трикотажная ткань также предпочтительно отделывается во время обработки крашением с тем, чтобы она растягивалась чуть больше чем обычно, и в качестве общего индикатора для этого, она отделывается примерно при такой же плотности как у неотделанной ткани. В результате, содержание эластичной пряжи немного уменьшается, поскольку эластичная пряжа в трикотажной ткани остается растянутой. Когда осуществляют сравнение между линейной плотностью эластичной необработанной пряжи и линейной плотностью эластичной пряжи после крашения обычной ткани, эластичная пряжа после обработки крашением имеет такую же линейную плотность как необработанная пряжа, или она на несколько процентов тоньше. В эластичной трикотажной ткани по настоящему изобретению, при сравнении линейных плотностей эластичной необработанной пряжи и линейных плотностей после обработки крашением, она примерно на 10% - 20% тоньше после обработки крашением, и напряжение трикотажной ткани может понижено с помощью всего лишь небольшого уменьшения повышения температуры, вызываемого генерированием тепла во время растяжения. Кроме того, является важным использовать во время обработки крашением более жесткие условия тепловой обработки во время тепловой стабилизации, например, посредством увеличения температуры тепловой стабилизации или увеличения времени тепловой стабилизации, для стабилизации трикотажной ткани, пока она растянута, и для того, чтобы сделать эластичную пряжу в трикотажной ткани настолько тонкой, насколько это возможно. В дополнение к этому, в качестве общего индикатора для растяжения и тепловой стабилизации трикотажной ткани, удлинение трикотажной ткани, взятое для образца при начальной длине 10,0 см и ширине 2,5 см под нагрузкой 9,8 Н, предпочтительно устанавливается на максимуме в пределах 180%.
[0035] Отношение линейных плотностей пряжи в соответствии с настоящим изобретением определяется на основе отношения площади поперечного сечения между эластичной пряжей и неэластичной пряжей. Площадь поперечного сечения определяется посредством наблюдения поперечных сечений неэластичной пряжи и эластичной пряжи в узоре петель, который составляет трикотажную ткань, которые измеряются, и использования суммы количества нитей в случае многонитевой пряжи, или с использованием значений, отдельно определенных для каждой неэластичной пряжи и эластичной пряжи, как линейная плотность для каждой площади поперечного сечения. При этом, поскольку имеются различные типы поперечных сечений пряжи, такие как круговое, овальное, W-образное, треугольное или L-образное поперечное сечение, и имеется множество случаев, в которых невозможно измерить поперечное сечение посредством только лишь наблюдения с помощью электронного микроскопа, и тому подобное, для простого определения площади поперечного сечения, поперечное сечение увеличивается и распечатывается на приблизительно однородной бумаге, имеющей известную площадь поверхности и массу, при наблюдении поперечного сечения пряжи. Бумагу вырезают в форме поперечного сечения после распечатывания, массу бумаги измеряют после вырезания, а затем площадь поперечного сечения можно определить на основе отношения, с помощью массы бумаги перед вырезанием и коэффициента увеличения. В этом случае, отношение линейных плотностей легко определяется посредством наблюдения эластичной пряжи и неэластичной пряжи при одинаковом коэффициенте увеличения, распечатывания поперечных сечений на бумаге, вырезания поперечных сечений и сравнения площадей поперечных сечений эластичной пряжи и неэластичной пряжи. В дополнение к этому, подобным же образом, в случае штапельной пряжи, также вырезаются поперечные сечения для каждого волокна после распечатывания поперечных сечений на бумаге и сумма количества волокон (количество отдельных нитей пряжи) в вырезанных поперечных сечениях принимается как площадь поперечного сечения. Площадь поперечного сечения измеряется в положениях игольных петель и платинных петель, измерения осуществляют с использованием различных петель, и средние значения, определенные для поперечных сечений в 10 положениях игольных петель и платинных петель, используют как площадь поперечного сечения и отношение линейных плотностей, соответственно. Кроме того, даже если части игольных петель и части платинных петель могут принадлежать одним и тем же петлям, имеются случаи, в которых могут присутствовать петли, которые имеют различные формы из-за того, что они растянуты или деформированы, и тому подобное, и в таких случаях, измеряют область в трикотажной ткани, имеющую наиболее распространенную форму, с последующим определением отношения линейных плотностей в соответствии с уравнением, указанным ниже:
Отношение линейных плотностей = (площадь поперечного сечения неэластичной пряжи)/(площадь поперечного сечения эластичной пряжи).
В дополнение к этому отношение линейных плотностей определяется в соответствии со следующим уравнением в случае, когда поперечные сечения распечатываются на бумаге с последующим вырезанием этих поперечных сечений:
Отношение линейных плотностей = (масса бумаги, из которой вырезали поперечное сечение неэластичной пряжи)/(масса бумаги, из которой вырезали поперечное сечение эластичной пряжи).
[0036] Эластичная трикотажная ткань по настоящему изобретению может также содержать частичную смесь точечных, линейных или искривленных частей, где модуль упругости ткани изменяется из-за изменения узора петель или использования пряжи или посредством осуществления печатного структурирования смолы, и тому подобное. В этом случае, по меньшей мере, часть трикотажной ткани удовлетворяет рассмотренным выше рабочим характеристикам. Например, трикотажная ткань, которая генерирует большое количество тепла во время растяжения, может располагаться только на части тела, такой как колено, где эффект генерирования тепла во время растяжения является желательным, или трикотажная ткань, демонстрирующая низкое удлинение и имеющая высокий модуль упругости, может располагаться вокруг колена, и тому подобное, и в этом случае, может быть реализован продукт, который используют для цели обогрева колена при движении и защиты коленного сустава, с помощью части, демонстрирующей низкое удлинение.
[0037] Эластичная пряжа, используемая в эластичной трикотажной ткани по настоящему изобретению, может представлять собой эластичную пряжу на основе полиуретана или сложного эфира простого полиэфира, полученная сухим прядением или полученная прядением из расплава эластичная пряжа может использоваться в качестве эластичной пряжи на основе полиуретана, и каких-либо ограничений на эластичную пряжу на основе полиуретана нет. Удлинение при разрыве эластичной пряжи составляет примерно 400% - 1000%, эластичная пряжа имеет превосходную эластичность, и предпочтительно, эластичность поддерживается вблизи обычной температуры обработки 180°C на стадии предварительной тепловой стабилизации во время обработки крашением. В дополнение к этому, эластичная пряжа, которой придаются такие функции, как высокие характеристики тепловой стабилизации, противомикробная активность, поглощение влажности или поглощение воды, посредством добавления специального полимера или порошка, также может использоваться для эластичной пряжи. По отношению к линейным плотностям эластичной пряжи, можно использовать волокна примерно от 20 дтекс до 110 дтекс, и эластичные волокна примерно от 30 дтекс до 80 дтекс, которые упрощают получение трикотажной ткани и демонстрируют высокое повышение температуры, вызываемое генерированием тепла во время растяжения, используются предпочтительно. В дополнение к этому можно также использовать пряжу со стержневой нитью, в которой неэластичная пряжа покрыта вокруг эластичной пряжей, крученую пряжу или смешанную пряжа, полученную посредством смешивания неэластичной пряжи и эластичной пряжи посредством продувания через нее струи воздуха.
[0038] Эластичная трикотажная ткань по настоящему изобретению может дополнительно содержать неорганическое вещество в эластичной пряже, может быть получена трикотажная ткань, которая дополнительно демонстрирует рабочие характеристика неорганического вещества, содержащегося в ней, и например, если содержится оксид титана, могут придаваться теплоудерживающие свойства посредством эффектов в дальней инфракрасной области, посредством сохранения тепла, генерируемого трикотажной тканью, в оксиде титана. Прядение органической пряжи посредством включения неорганического вещества в прядильный раствор представляет собой самые простой способ для включения неорганического вещества. Неорганическое вещество, как упоминается в настоящем изобретении, относится к отдельному неорганическому веществу и/или неорганическому соединению, такому как оксид титана или другая керамика, углерод или углеродная сажа, и предпочтительно находится в форме мелкодисперсного порошка, для того, чтобы не затруднять прядение эластичной пряжи. Эти неорганические вещества предпочтительно содержатся в эластичной пряже при 1% масс - 10% масс, и в результате присутствия неорганического вещества, теплоудерживающие эффекты во время генерирования тепла трикотажной тканью могут демонстрироваться более эффективно. Кроме того, поскольку теплоудерживающие эффекты могут быть уменьшены, если количество неорганического вещества является малым, или может произойти разрыв нитей во время прядения или во время растяжения, если содержащееся количество является слишком большим, неорганическое вещество предпочтительно содержится при 1% масс - 10% масс, а более предпочтительно, содержится при 2% масс - 5% масс.
[0039] Хотя примеры эластичной пряжи, используемой в эластичной трикотажной ткани по настоящему изобретению, включают эластичную пряжу на основе полиуретана и эластичную пряжу на основе сложного эфира простого полиэфира, способ, который увеличивает молекулярную массу эластичной пряжи, используют для увеличения повышения температуры, вызываемого генерированием тепла во время растяжения. Использование эластичной пряжи, имеющей пониженное отношение напряжений, является предпочтительным в качестве другого способа, используемого для увеличения повышения температуры, вызываемого генерированием тепла во время растяжения, и его примеры включают прядение посредством добавления уретан-мочевинного соединения, имеющего в среднем 4-40 связанных единиц мочевины на молекулу, полученного посредством взаимодействия азотсодержащего соединения, содержащего, по меньшей мере, один тип исходных материалов, выбранных из монофункционального амина в форме либо первичного амина, либо вторичного амина, гидроксильной группы, третичного азота и гетероциклического азота, с органическим диизоцианатом, как показано в нерассмотренной публикации патента Японии № 2001-140127; соединения мочевины, полученного посредством взаимодействия, по меньшей мере, одного типа бифункциональной амино группы, между первичными аминами и вторичными аминами, азотсодержащего соединения, содержащего азотсодержащую группу, выбранного, по меньшей мере, из одного типа исходных материалов, состоящего из третичного азота и гетероциклического азота, и по меньшей мере, одного типа соединения, выбранного из органического диизоцианата, моно- или диалкилмоноамина, алкилового одноатомного спирта и органического моноизоцианата, как указано в патенте Японии № 4343446; структуры конечной гидроксильной группы в форме полиуретана, полученной посредством взаимодействия смеси полимера на основе полиакрилонитрила, низкомолекулярного диола и полимерного диола, с органическим диизоцианатом, как показано в нерассмотренной публикации патента Японии № H7-316922; или сополимера стирол-малеиновый ангидрид. Примеры рассмотренной выше конечной структуры гидроксильной группы в форме полиуретана включают продукты реакции смеси линейной или разветвленной алкиленовой группы, имеющей 2-10 атомов углерода, или низкомолекулярного диола, имеющего гидроксильные группы на обоих концах двухвалентного алициклического углеводорода, и высокомолекулярного диола, имеющего среднечисленную молекулярную массу от 400 до 3000, с органическим диизоцианатом, и предпочтительно, он представляет собой полиуретановый полимер, имеющий гидроксильные группы на обоих концах и среднечисленную молекулярную массу от 10000 до 40000, в котором концентрация уретановых групп составляет 3 миллиэквивалента/г. Хотя они могут добавляться к эластичной пряже либо по отдельности, либо как смесь двух или более типов, если добавляемое количество является избыточно низким, эффект генерирования тепла во время растяжения уменьшается, при этом, наоборот, если добавляемое количество является избыточно высоким, эластичное восстановление трикотажной ткани уменьшается, и поскольку это дает в результате повышение склонности к возникновению деформации формы в результате носки или стирки, добавляемое количество составляет от 2,0% до 15,0%, а предпочтительно, от 2,5% до 8,0% по отношению к массе эластичной пряжи.
[0040] Примеры неэластичной пряжи, используемой в настоящем изобретении, включают волокна на основе сложных полиэфиров, такие как полиэтилентерефталатные волокна или политриметилентерефталатные волокна, волокна на основе полиамидов, волокна на основе полиолефинов, такие как полипропиленвые волокна, волокна на основе целлюлозы, такие как медно-аммиачное штапельное волокно, вискозное волокно, хлопковые или бамбуковые волокна, и волокна из волос животных, такие как шерсть, и все эти типы волокон можно использовать. В дополнение к этому, их блестящая пряжа, полуматированное волокно или матированное волокно могут использоваться произвольным образом, и по отношению к форме поперечного сечения волокна также, можно использовать волокна с любой формой поперечного сечения, такой как круговая, овальная, W-образная форма, форма кокона или полая форма, нет каких-либо ограничений на форму волокон, можно использовать необработанную пряжу или извитую пряжу, такую как пряжа ложного кручения, и неэластичная пряжа, имеющая толщину от 20 дтекс до 110 дтекс, а предпочтительно, от 30 дтекс до 90 дтекс используется предпочтительно. Кроме того, неэластичная пряжа может состоять из длинных волокон или штапельной пряжи, и можно также использовать крученую пряжу, полученную посредством смешивания двух или более типов волокон посредством кручения, окрутки или пневматического смешения, и тому подобное. Кроме того, вместо смешивания волокон самих по себе, два или более типов волокон могут естественным образом смешиваться на машине для изготовления трикотажного полотна.
[0041] Неэластичная пряжа, используемая в настоящем изобретении, предпочтительно содержит от 0,3% масс до 5% масс неорганического вещества, особенно, в случае волокон на основе сложного полиэфира, волокон на основе полиамида или волокон на основе целлюлозы. Включение неорганического вещества дает возможность для более эффективной демонстрации теплоудерживающих эффектов во время генерирования тепла эластичной трикотажной тканью. Кроме того, поскольку теплоудерживающие эффекты уменьшаются, если количество неорганического вещества является малым, при этом, если количество является избыточно большим, может происходить разрыв нитей (пряжи) во время прядения и растяжения, неорганическое вещество, более предпочтительно, содержится при 0,5% масс - 5% масс, а еще более предпочтительно, оно содержится при 0,4% масс - 3% масс.
[0042] В эластичной трикотажной ткани по настоящему изобретению, если для неэластичной пряжи используется гигроскопичный материал, который поглощает влажность и генерирует тепло, такой как целлюлоза, тепло генерируется в результате поглощения влажности при носке, а также тепло генерируется при движении, тем самым делая возможным дополнительное усиление воздействий настоящего изобретения. Кроме того, теплоудерживающие эффекты могут также усиливаться посредством затруднения ухода генерируемого тепла посредством использования штапельных волокон или посредством поднятия ворса волокон.
[0043] Трикотажная ткань по настоящему изобретению включает кулирную трикотажную ткань и основовязаное трикотажное полотно, и в следующем далее подробном объяснении настоящего изобретения, характеристики каждой трикотажной ткани объясняется отдельно для кулирной трикотажной ткани и основовязаного трикотажного полотна, при этом, исключая те части, которые перекрываются, при подробном объяснении, насколько это возможно.
[0044] [Кулирная трикотажная ткань]
2
2
Кулирная трикотажная ткань в соответствии с эластичной трикотажной тканью по настоящему изобретению, или другими словами, эластичная кулирная трикотажная ткань (ниже будет объясняться с использованием такого выражения) представляет собой кулирную трикотажную ткань, содержащую неэластичную пряжу и эластичную пряжу, которая производится с помощью широкоапертурной однофонтурной кругловязальной машины или двухфонтурной кругловязальной машины, имеющей диаметр цилиндра примерно 30 дюймов - 40 дюймов (75-100 см), чулочно-вязальной машины, имеющей диаметр цилиндра примерно 4 дюйма (10 см), машины для изготовления трикотажного полотна малого размера, имеющей диаметр цилиндра 13 дюймов - 17 дюймов (33-43 см), или кругловязальной машины, имеющей калибр 26-40, или плосковязальной машины высокого калибра, содержание эластичной пряжи составляет 20 г/м - 50 г/м, отношение напряжений, определенное по напряжению растяжения и напряжению эластичного восстановления при 50% удлинении во время растяжения и восстановления после растяжения кулирной трикотажной ткани до 80% удлинения, с последующим возвращением до исходной длины ткани, составляет 0,40-0,80, и мгновенное повышение температуры, вызываемое генерированием тепла во время растяжения, по меньшей мере, в одном направлении из направления основы и направления утка составляет 1,0°C или больше.
2
2
2
2
2
2
[0045] В эластичной кулирной трикотажной ткани по настоящему изобретению, является важным содержание эластичной пряжи в ней, поскольку эластичная пряжа вносит большой вклад в генерирование тепла во время растяжения, чтобы сделать возможным мгновенное повышение температуры, вызываемое генерированием тепла, при растяжении с удлинением от 60% до 100%, равным 1,0°C или больше, и по этой причине необходимо, чтобы эластичная пряжа содержалась в трикотажной ткани при 20 г/м - 50 г/м. Поскольку повышение температуры, вызываемое генерированием тепла, становится больше, когда содержание эластичной пряжи увеличивается, содержание эластичной пряжи в трикотажной ткани предпочтительно составляет от 25 г/м до 45 г/м. Если содержание эластичной пряжи является избыточно низким, повышение температуры, вызываемое генерированием тепла во время растяжения, является малым, при этом, если содержание эластичной пряжи является избыточно высоким, масса трикотажной ткани увеличивается и модуль упругости трикотажной ткани становится высоким, и поскольку это создает в результате трудности при движении, когда ее используют в качестве одежды, содержание эластичной пряжи делается равным от 20 г/м до 50 г/м.
[0046] Является важным, чтобы эластичная пряжа в эластичной кулирной трикотажной ткани по настоящему изобретению растягивалась эффективно при движениях тела, когда ее носят в качестве одежды. А именно эластичная пряжа растягивается эффективно в результате того, что отношение петель (Lb/La) в соответствии с настоящим изобретением предпочтительно удовлетворяет выражению 1,15≤Lb/La≤1,75, а более предпочтительно удовлетворяет выражению 1,20≤Lb/La≤1,70.
[0047] Предлагается объяснение способа, используемого для измерения каждой длины петли La и Lb в эластичной кулирной трикотажной ткани по настоящему изобретению со ссылками на Фиг. 4. Трикотажная ткань растягивается на 30% как в направлении утка, так и в направлении основы, с последующим увеличением изображения и наблюдением стороны игольных петель трикотажной ткани, когда она находится в этом состоянии. Как показано на Фиг. 4, две крайних сверху части игольной петли, которые можно наблюдать на обеих сторонах нижней части игольной петли из неэластичной пряжи, обозначаются, соответственно, как конечная точка b и конечная точка c, длину петли, простирающуюся от конечной точки b до конечной точки c, измеряют, и эту длину используют как длину игольной петли (a) неэластичной пряжи. Относительно платинных петель, как показано на Фиг. 4, оба конца эластичной пряжи между двумя игольными петлями, наблюдаемые между двумя петельными столбиками, обозначается как конечная точка e и конечная точка f, длина между ними измеряется, и эту длину используют как длину платинной петли (d) эластичной пряжи.
[0048] В случае если эластичная пряжа окручена неэластичной пряжей, например, в случае использования пряжи со стержневой нитью, длина эластичной пряжи измеряется посредством оценки тех мест, где присутствует эластичная пряжа. В этом случае, эластичная пряжа измеряется в предположении, что эластичная пряжа в тех частях, которые окручены неэластичной пряжей, присутствует в линейной форме. В дополнение к этому в случае, когда платинные петли охватывают два или более петельных столбиков, в результате того, что эластичная пряжа использует комбинированный репсовый узор, платинные петли, в тех частях, которые, окрученные игольными петлями, присутствуют при промежуточном положении в платинных петлях, не измеряются, но вместо этого измеряются только длины платинных петель, наблюдаемые с поверхности, и суммарная длина платинных петель каждого петельного столбика используется в качестве длины платинной петли (d).
[0049] Длина центральной части пучка волокон в направлении по ширине измеряется как для эластичной, так и для неэластичной пряжи. После завершения каждого измерения, длина платинных петель (d) эластичной пряжи прибавляет к длине игольных петель (a) неэластичной пряжи, и общая длина петель в одном элементе узора петель определяется и обозначается как La. Далее, трикотажная ткань растягивается до 50% удлинения в направлении основы или в направлении утка, и общая длина петель в одном элементе узора петель определяется сходным образом и обозначается как Lb. Затем это измерение осуществляют как в направлении основы, так и в направлении утка, и выражение 1,15≤Lb/La≤1,75 удовлетворяется либо в направлении основы, либо в направлении утка. Кроме того, в случае трикотажной ткани, которая может растягиваться только в одном направлении, трикотажная ткань измеряется только в том направлении, в котором ткань способна растягиваться, и этот результат используют в качестве длины петли.
Кроме того, хотя трикотажная ткань дополнительно растягивается в одном направлении из направления основы или направления утка, при измерении Lb, и удлинение в этот момент составляет в основном 50% удлинение, в случае, когда удлинение трикотажной ткани является низким и ее трудно растягивать, берется образец трикотажной ткани, имеющей начальную длину 10,0 см и ширину 2,5 см, и Lb измеряют посредством растяжения этой трикотажной ткани под нагрузкой 22,05 Н.
При измерении La и Lb длина каждой петли измеряется до микрон (мкм), длина определяется, по меньшей мере, до третьего знака после запятой и измеряют 10 произвольных положений с последующим определением средней длины. Затем вычисляют Lb/La на основе этой средней длины, и результат округляется до третьего знака после запятой.
В дополнение к этому отдельный элемент узора петель относится к отдельному элементу, который повторяется в узоре, состоящем из игольной петли и платинной петли, и в случае, например, повторяющихся лицевых и прессовых петель, в направлении петельного столбика, для каждого петельного столбика, сумма одиночной лицевой петли и прессовой петли составляет отдельной элемент игольной петли, и длина, полученная в результате добавления к ней двух платинных петель, становится La или Lb. Кроме того, в случае, когда узор петель представляет собой репсовый узор, ширина игольных петель, сформированных неэластичной пряжей, берется как длина игольной петли в репсовом узоре.
[0050] В дополнение к этому, в случае растяжения до 50% удлинения в направлении основы, растягиваются в основном игольные петли, при этом имеется небольшое растяжение платинных петель. С другой стороны, в случае растяжения до 50% удлинения в направлении утка, растягиваются в основном платинные петли, при этом, как правило, является очень небольшим любое растяжение игольных петель. Таким образом, игольные петли вносят большой вклад в генерирование тепла во время растяжения, при растяжении в направлении основы, при этом, наоборот, платинные петли вносят большой вклад в генерирование тепла во время растяжения при растяжении в направлении утка. В случае получения только величины изменения игольных петель при измерении La и Lb, при фокусировании только на каждой из этих петель, величина изменения в игольных петлях во время растяжения до 50% удлинения в направлении основы предпочтительно в 1,1-1,7 раза больше по сравнению с параметрами до растяжения, при этом, величина изменения в платинных петлях во время растяжения до 50% удлинения в направлении утка предпочтительно в 1,8-4,0 раз больше по сравнению с параметрами до растяжения. Кроме того, в этом случае, причина того, что величина изменения больше, чем удлинение трикотажной ткани, является естественной, поскольку платинные петли становятся длиннее, благодаря растяжению в эластичной кулирной трикотажной ткани по настоящему изобретению, части игольных петель надежно фиксируются в своих положениях даже при растяжении, сложно растягивать части игольных петель в направлении утка, и платинные петли, соответственно, растягиваются за удлинение трикотажной ткани, при этом давая в результате величину изменения платинных петель большую, чем удлинение трикотажной ткани.
[0051] Отношение изменения длины петли Lb/La в эластичной кулирной трикотажной ткани в соответствии с настоящим изобретением может быть сделано удовлетворяющим выражению 1,15≤Lb/La≤1,75 посредством уменьшения изгиба и извива эластичной пряжи посредством регулировки глубины (установленного положения) кулирующих клиньев для иглы, изменяя форму платины или регулируя скорость подачи пряжи и контролируя плотность, в частности, во время обработки крашением. А именно, поскольку плотность неотделанной ткани для трикотажной ткани при обработке крашением сильно повышается, плотность, как правило, увеличивается примерно в 1,3-1,8 раза, по сравнению с состоянием неотделанной ткани. Это связано с тем, что в результате увеличения плотности до определенного уровня для цели повышения вклада в эластичность в обычной обыкновенной трикотажной ткани, содержащей эластичную пряжу, получается трикотажная ткань, которая имеет благоприятную эластичность. В противоположность этому, в эластичной кулирной трикотажной ткани по настоящему изобретению, необходимо, чтобы эластичная пряжа в трикотажной ткани растягивалась эффективно во время растяжения трикотажной ткани с целью получения возможности для генерирования тепла во время растяжения. Таким образом, плотность трикотажной ткани после обработки крашением предпочтительно доводится до конечного состояния, которое имеет такую же плотность как у неотделанной ткани, так что эластичная пряжа трикотажной ткани после обработки крашением является почти абсолютно прямой и плотность контролируется при такой же плотности, как у неотделанной ткани, в частности, во время предварительной тепловой стабилизации.
[0052] В результате осуществления исследований эластичной кулирной трикотажной ткани по настоящему изобретению относительно дизайна трикотажной ткани, который делает возможным генерирование тепла во время растяжения с использованием настолько низкого содержания эластичной пряжи, насколько это возможно, с тем, чтобы дополнительно облегчить движения тела при ее носке в качестве одежды, авторы настоящего изобретения обнаружили, что является важным отношение линейных плотностей между эластичной пряжей и неэластичной пряжей. А именно, даже если содержание эластичной пряжи является низким, повышение температуры, вызываемое генерированием тепла во время растяжения, может быть большим, в зависимости от способа, которым эластичная пряжа объединяется с неэластичной пряжей, при этом, наоборот, даже если содержание эластичной пряжи является высоким, имеются сочетания, для которых повышение температуры, вызываемое генерированием тепла во время растяжения, является высоким и напряжение трикотажной ткани не является избыточно большим, в зависимости от способа, которым эластичная пряжа объединяется с неэластичной пряжей, таким образом, делая важным способ, в котором используют эластичную пряжу и неэластичную пряжу. Доводя отношение линейных плотностей между эластичной пряжей, которая составляет узор петель отделанной кулирной трикотажной ткани, и неэластичной пряжей, которая составляет узор петель кулирной трикотажной ткани в отделанном продукте после крашения и отделки, до равного 1,0-2,5, можно предпочтительно генерировать тепло во время растяжения, при этом если отношение линейных плотностей меньше чем 1,0, модуль упругости трикотажной ткани становится высоким, делая трудными движения, когда ее носят в качестве одежды, а в случае когда отношение линейных плотностей превышает 2,5, текстура становится твердой, это, в дополнение к тому, что дает в результате одежду, в которой трудно двигаться, также не дает возможности для адекватного повышения температуры, вызываемого генерированием тепла во время растяжения.
[0053] Кроме того, в описании настоящей заявки, узор петель эластичной пряжи, который составляет кулирную трикотажную ткань, и узор петель неэластичной пряжи, который составляет кулирную трикотажную ткань, определяются, как показано ниже.
Линейная плотность измеряется соответствующим образом и отдельно для узора петель, имеющего самое большое количество игольных петель, составляющих эластичную пряжу, и для структуры, имеющей самое большое количество игольных петель, составляющих неэластичную пряжу, в структуре, которая составляет кулирную трикотажную ткань (узор каждого петельного ряда показан в последовательности их вязания). Например, узор петель, который составляет кулирную трикотажную ткань эластичной пряжи на Фиг. 1, относится к узору последовательности вязания 2 или 4, и узор, который составляет кулирную трикотажную ткань из неэластичной пряжи, относится к узору последовательности плетения 1 или 3, узор, который составляет кулирную трикотажную ткань из эластичной пряжи на Фиг. 2, относится к любой последовательности плетения из 1, 3 или 5, и узор, который составляет кулирную трикотажную ткань, из неэластичной пряжи представляет собой любую последовательность вязания 1, 3 или 5, и структура, которая составляет кулирную трикотажную ткань, из эластичной пряжи на Фиг. 3, представляет собой любую последовательность вязания 1, 2, 4 или 5, и узор, который составляет кулирную трикотажную ткань из неэластичной пряжи представляет собой любую из последовательностей вязания 1-6. Это применимо подобным же образом в случае, когда неэластичная пряжа представляет собой штапельную пряжу. В случае, когда структура, состоящая из эластичной пряжи или неэластичной пряжи, состоит из двух или более типов пряжи, и они имеют одинаковое количество игольных петель, узор, который состоит из пряжи, имеющей самую малую линейную плотность, используется для узора, который составляет кулирную трикотажную ткань. Кроме того, в случае, когда эластичная пряжа представляет собой окрученную эластичную пряжу, такую как пряжа со стержневой нитью, крученая пряжа или пряжа, выдавленная из прядильной фильеры, отношение линейных плотностей определяется между эластичной пряжей окрученной эластичной пряжи и неэластичной пряжей. В случае, когда имеются два или более типов неэластичной пряжи, используемых в окрученной эластичной пряже, отношение линейных плотностей определяется между самой тонкой неэластичной пряжей и эластичной пряжей. Кроме того, в случае, когда имеется два или более типов эластичной пряжи, отношение линейных плотностей определяется между эластичной пряжей, имеющей самое большое количество игольных петель, и неэластичной пряжей, а в случае одинаковых количеств игольных петель, отношение линейных плотностей определяется между самой толстой эластичной пряжей и неэластичной пряжей.
[0054] В эластичной кулирной трикотажной ткани в соответствии с настоящим изобретением, хотя отношение линейных плотностей между эластичной пряжей и неэластичной пряжей составляет 1,0 - 2,5, поскольку отношение линейных плотностей обычной кулирной трикотажной ткани составляет примерно 2,8-5,0, эластичная трикотажная ткань по настоящему изобретению отличается тем, что линейная плотность эластичной пряжи является большой по сравнению с линейной плотностью неэластичной пряжи, и в случае отделки трикотажной ткани посредством вязания обычным способом, текстура может быть твердой, и напряжение трикотажной ткани может быть избыточно высоким. Следовательно, в случае изготовления эластичной кулирной трикотажной ткани по настоящему изобретению, является важным связать ткань так, чтобы эластичная пряжа растягивалась больше, чем нормальная, и чтобы видимая толщина эластичной пряжи трикотажной ткани была низкой, а более конкретно, в случае, когда неэластичная пряжа и эластичная пряжа имеют одинаковый узор петель, например, в случае использования платировочного переплетения, отношение удлинения между неэластичной пряжей и эластичной пряжей (отношение удлинения эластичной пряжи = переплетенное количество неэластичной пряжи/переплетенное количество эластичной пряжи) устанавливается в пределах от 3,0 до 3,8.
[0055] Кроме того, трикотажная ткань также предпочтительно отделывается во время обработки крашением с тем, чтобы она растягивалась чуть больше, чем нормальная, и в качестве общего индикатора этого, она отделывается примерно при такой же плотности, как и неотделанная ткань. В результате, хотя содержание эластичной пряжи слегка уменьшается и эластичная пряжа в трикотажной ткани остается растянутой, в противоположность линейным плотностям эластичной пряжи после обработки крашением обычной кулирной трикотажной ткани, она имеет такую же линейную плотность, как и необработанная пряжа, или она на несколько процентов тоньше, когда сравнивают линейную плотность эластичной необработанной пряжи и линейную плотность эластичной пряжи после обработки крашением, в эластичной кулирной трикотажной ткани по настоящему изобретению, в случае сравнения линейных плотностей эластичной необработанной пряжи и линейных плотностей после обработки крашением, эластичная пряжа после обработки крашением примерно на 10% - 20% тоньше, и напряжения трикотажной ткани могут быть понижены при небольшом только уменьшении повышении температуры, вызываемой генерированием тепла во время растяжения. Кроме того, является важным во время обработки крашением использовать более жесткие условия термической обработки во время тепловой стабилизации, например, посредством увеличения температуры тепловой стабилизации или увеличения времени тепловой стабилизации для тепловой стабилизации трикотажной ткани для тепловой стабилизации трикотажной ткани, пока она растянута, и чтобы сделать эластичную пряжу в трикотажной ткани настолько тонкой, насколько это возможно. В дополнение к этому, в качестве общего индикатора для растяжения и тепловой стабилизации трикотажной ткани, удлинение трикотажной ткани, взятой в качестве образца, при начальной длине 10,0 см и ширине 2,5 см под нагрузкой 9,8 Н, предпочтительно устанавливают на максимуме в пределах 180%.
[0056] Поскольку эластичная кулирная трикотажная ткань по настоящему изобретению отличается линейной плотностью эластичной пряжи, которая является большой по сравнению с линейной плотностью неэластичной пряжи, по отношению к обычной кулирной трикотажной ткани, в случае отделки трикотажной ткани как есть, напряжения становятся высокими и отделанный продукт имеет тенденцию к тому, чтобы делать трудными движения, когда его носят. Следовательно, в дополнение к содержанию эластичной пряжи и отношению линейных плотностей между эластичной пряжей и неэластичной пряжей, количество петель трикотажной ткани, которая представляет собой произведение плотности (переплетения/дюйм) в направлении основы и плотности (петельные столбики/дюйм) в направлении утка, также является важным в эластичной кулирной трикотажной ткани по настоящему изобретению, и посредством доведения количества петель до конкретного диапазона, можно оптимизировать баланс между генерированием тепла во время растяжения и напряжениями трикотажной ткани, или другими словами, количество петель предпочтительно находится в диапазоне от 3000 до 8000, и даже если содержание эластичной пряжи и отношение линейных плотностей между эластичной пряжей и неэластичной пряжей находятся в предписанных диапазонах, повышение температуры, вызываемое генерированием тепла во время растяжения, может быть низким или напряжения трикотажной ткани могут быть высокими. Другими словами, если количество петель меньше чем 3000, удлинение трикотажной ткани является малым и повышение температуры, вызываемое генерированием тепла во время растяжения, является низким, при этом, в случае, когда количество петель превышает 8000, напряжения трикотажной ткани могут быть высокими и одежду становится трудно носить, и в случае, когда количество петель меньше чем 3000, в частности, в дополнение к увеличению чувства стесненности, когда ее носят в качестве одежды, проницаемость для воздуха трикотажной ткани может стать высокой, что в дополнение к уменьшению повышения температуры, вызываемого генерированием тепла во время растяжения, самого по себе, не дает чувства теплоты от одежды из-за большого количества внешнего воздуха, которое втекает из-за высокой проницаемости для воздуха, даже если генерируется тепло во время растяжения. В результате, количество петель предпочтительно составляет от 3000 до 8000, а более предпочтительно, от 3500 до 7500. Количество петель может контролироваться посредством контроля отношения линейных плотностей, калибра машины для изготовления трикотажного полотна и параметров во время обработки крашением, и увеличение количество петель легко достигается посредством уменьшения отношения линейных плотностей, с использованием меньшего калибра машины для изготовления трикотажного полотна, ширения трикотажной ткани с помощью обработки крашением или обработки набрасыванием петель. В частности, петельные столбики трикотажной ткани конструируются так, чтобы они составляли 40-70 петельных столбиков/дюйм. В дополнение к этому, еще важнее, чтобы эластичная пряжа сплеталась при более короткой длине плетения, чем обычно, при плетении эластичной пряжи, и в случае, когда эластичная пряжа и неэластичная пряжа имеют одинаковый узор петель, в случае платировочного переплетения, отношение длины плетения между эластичной пряжей и неэластичной пряжей составляет 3,0 или больше, или другими словами, длина петли (величина переплетения) эластичной пряжи делается короче, чем длина петли неэластичной пряжи, и сплетается при высоком напряжении при растяжении в 3,0 раза или более, и даже в случае, когда узор петель эластичной пряжи отличается от неэластичной пряжи, эластичная пряжа переплетается при высоком натяжении. Кроме того, в случае вязания эластичной пряжи в форме окрученной эластичной пряжи, эта окрученная эластичная пряжа получается при растяжении эластичной пряжи в 3,0 раза или более большем, чем обычно, при получении окрученной эластичной пряжи, и количество петель может легко контролироваться посредством плетения при высоком натяжении на машине для изготовления трикотажного полотна, тем самым, давая возможность для получения трикотажной ткани, которая демонстрирует высокое повышение температуры, вызываемое генерированием тепла во время растяжения.
[0057] Эластичная кулирная трикотажная ткань в соответствии с настоящим изобретением может быть получена с помощью кругловязальных машин, таких как чулочно-вязальные машины, однофонтурные кругловязальные машины, включая машины для изготовления трикотажного полотна с малым диаметром цилиндра или двухфонтурные кругловязальные машины, и переплетение может формироваться с помощью переплетения, состоящего в основном из лицевых петель, например, узора гладкого переплетения или переплетения интерлок. В случае гладкого переплетения, в частности, предпочтительно используют машину для изготовления трикотажного полотна 32 калибра или больше, в то время как в случае переплетения интерлок, переплетения предпочтительно вяжут с использованием платировочного переплетения с использованием, как эластичной пряжи, так и неэластичной пряжи, и для облегчения движений тела во время физических упражнений, когда носят одежду из трикотажной ткани, имеющей узор интерлок, цель настоящего изобретения может быть достигнута с использованием такого способа, что операция платировочного переплетения с использованием эластичной пряжи используется через один петельный ряд, а не для всех петельных рядов. Для дополнительного улучшения эффекта генерирования тепла во время растяжения, предпочтительным является дополнительное размещение прессовых петель и кромочных петель (хотя они также упоминаются как пропущенные петли, в настоящей заявке они упоминаются как кромочные петли) в трикотажной ткани, поскольку повышение температуры, вызываемое генерированием тепла во время растяжения, становится больше, когда количество этих петель увеличивается. По отношению к способу, с помощью которого используются прессовые петли и кромочные петли, хотя формирование прессовых петель или кромочных петель с помощью эластичной пряжи является наиболее эффективным для генерирования тепла во время растяжения, неэластичная пряжа может использоваться для прессовых петель или кромочных петель, и, по меньшей мере, любые петли из лицевых петель перед прессовыми петлями или кромочными петлями и после них могут быть сформированы с помощью эластичной пряжи, и если прессовые петли или кромочные петли формируются с помощью эластичной пряжи и, по меньшей мере, любая из игольных петель перед прессовыми петлями или кромочными петлями или после них также формируется с помощью эластичной пряжи, формируются все петли, в которых эластичная пряжа является растянутой, тем самым давая возможность растянутым петлям демонстрировать большое повышение температуры, вызываемое генерированием тепла во время растяжения. В дополнение к этому, поскольку удлинение уменьшается, когда увеличивается количество прессовых петель и кромочных петель, что вызывает тенденцию к получению трикотажной ткани, которую сложно растягивать, количество переплетений, в которых прессовые петли или кромочные петли непрерывно формируются в направлении переплетения (в направлении основы трикотажной ткани), предпочтительно иметь не более двух переплетений, и поскольку удлинение трикотажной ткани значительно уменьшается, если формируются непрерывно три переплетения или больше, это должно быть устранено во всех случаях, кроме цели уменьшения удлинения. Таким образом, хотя является предпочтительным непрерывное формирование прессовых петель или кромочных петель не более чем в двух переплетениях, в этом случае, непрерывное формирование прессовых петель или кромочных петель предпочтительно составляет не более двух переплетений, даже в случае сочетания прессовых петель и кромочных петель. Кроме того, хотя непрерывное формирование прессовых петель или кромочных петель должно занимать не более двух переплетений, нет никаких ограничений в их непрерывном формировании в диагональном направлении, нет ограничений также в направлении петельных столбиков (в направлении утка), и они могут непрерывно формироваться в некотором диапазоне, который делает возможным вязание. Кроме того, прессовые петли или кромочные петли могут состоять из чисто эластичной пряжи или окрученной эластичной пряжи, полученной посредством окрутки с помощью неэластичной пряжи, крученой пряжи или пряжи, выдавленной из прядильной фильеры.
[0058] В эластичной кулирной трикотажной ткани по настоящему изобретению, хотя прессовые петли или кромочные петли предпочтительно формируются в трикотажной ткани, эти прессовые петли или кромочные петли могут формироваться по отдельности или в сочетании, и примеры сочетаний, которые можно использовать, включают узор, в котором лицевые петли и прессовые петли или кромочные петли располагаются поочередно или в виде произвольным образом повторяющихся единиц в направлении петельных столбиков, и узор, в котором лицевая петля и прессовая петля или кромочная петля располагаются поочередно или в виде произвольным образом повторяющихся единиц в направлении переплетения.
[0059] Относительно отношения между лицевыми петлями и прессовыми петлями и/или кромочными петлями в трикотажной ткани, количество прессовых петель и/или кромочных петель, по меньшей мере, на одной стороне трикотажной ткани регулируется в пределах 20% - 60% от общего количества петель на лицевой стороне трикотажной ткани. Если процент прессовых петель и/или кромочных петель меньше чем 20%, воздействия генерирования тепла во время растяжения уменьшаются, и полученная в результате трикотажная ткань является стойкой к генерированию тепла, при этом, если процент превышает 60%, хотя повышение температуры, вызываемое генерированием тепла во время растяжения, является большим, полученную в результате ткань сложно растягивать, что приводит к получению продукта, в котором трудно двигаться, когда ее носят в качестве одежды, тем самым, это является нежелательным. Таким образом, отношение прессовых петель и/или кромочных петель составляет от 20% до 60%, а предпочтительно, от 25% до 50%. Кроме того, отношение прессовых петель и/или кромочных петель в трикотажной ткани вычисляется из соответствующих количеств лицевых петель, прессовых петель и кромочных петель в типичном узоре петель трикотажной ткани. Естественно, хотя также можно использовать дизайн, в котором часть трикотажной ткани, состоящей только из лицевых петель, имеет самую большую площадь, при этом части, содержащие прессовые петли или кромочные петли, присутствуют в форме полос или островков, в этом случае, поскольку повышение температуры, вызываемое генерированием тепла во время растяжения, в части, состоящей из лицевых петель, является низким, имеются соображения относительно готового продукта, так что части, в которых формируются прессовые петли или кромочные петли, располагаются в местах, которые растягиваются на коленях и локтях.
[0060] Кроме того, в случае кругловязальной машины, является важным, чтобы эти прессовые петли и/или кромочные петли располагались внутри, по меньшей мере, одной структуры цилиндра или диска, и эти цилиндр и диск обрабатываются как являющиеся, соответственно, независимыми и оцениваются на основе формы петель, сформированных на каждой стороне. В дополнение к этому, хотя прессовые петли и/или кромочные петли предпочтительно формируются с помощью, как эластичной пряжи, так и неэластичной пряжи, они могут также формироваться с помощью только эластичной пряжи или неэластичной пряжи.
[0061] Обычные виды обработки крашения и отделки можно использовать для способа, используемого для крашения и отделки эластичной кулирной трикотажной ткани по настоящему изобретению, используются условия крашения, соответствующие используемому материалу волокон, используемая красильная машина также является произвольной, при этом их примеры включают эжекторный красильный аппарат, промывную машину с баранчиками и лопастную красильную машину, и технологический агент для улучшения поглощения влажности и мягкости, а также может использоваться технологический агент для усиления удерживания влажности.
[0062] Эластичная кулирная трикотажная ткань по настоящему изобретению может использоваться в качестве одежды, которая становится теплой в результате ее использования при ежедневных активностях или физических упражнениях, если изготавливается в качестве одежды, которая покрывает суставы, над которыми трикотажная ткань растягивается во время движения тела, когда ее носят, примеры ее включают трикотажные брюки и юбки, такие как спортивная одежда, мужские короткие гетры, спортивные трико, компрессионные трико или корсеты, или предметы женского туалета, свитера, рубашки, кофты, майки, такие как нижние рубашки, спортивные рубашки или компрессионные рубашки, чулочно-носочные изделия, такие как колготки, носки, трико или леггинсы, бандажи, такие как бандажи на локти, бандажи на колени, корсеты на поясницу, голеностопы, нарукавники, манжеты, наколенники или налокотники и перчатки.
2
2
2
2
[0063] В случае компрессионной одежды или компрессионных рубашек, в частности, а именно, рубашек с длинными рукавами или короткими рукавами, и гетр, которые носят выше колена, ниже колена или ниже щиколоток, которые носят плотно на коже, прежде всего, во время бега трусцой, различных игр, ходьбы и других форм физических упражнений, с целью улучшения физической формы, защиты от травм или удерживания тепла, поскольку особенно сильные воздействия генерирования тепла получаются, если они находятся в форме трикотажной ткани, которая имеет массу ткани примерно от 150 г/м до 300 г/м, содержит от 40 г/м до 50 г/м эластичной пряжи, имеет отношение линейных плотностей между эластичной пряжей и неэластичной пряжей от 1,0 до 2,2 и имеет отношение напряжений примерно от 0,60 до 0,80, и трикотажная ткань используется на суставах, таких как локти, колени, тазобедренные суставы или голеностопные суставы, спортивная одежда предпочтительно шьется таким образом, что трикотажная ткань по настоящему изобретению используется, по меньшей мере, на этих суставах. Для дальнейшего усиления воздействия защиты суставов, и тому подобное, места, где удлинение эластичной пряжи является малым, могут быть предусмотрены вблизи суставов, и функция защиты суставов, и тому подобное, добавляется с помощью способа, используемого для получения мест с малым удлинением, примеры которых включают способ, который предотвращает растяжение переплетений посредством использования узора петель, который трудно растягивать, при изготовлении тканей, способ, который объединяет стойкий к растяжению лентообразный материал посредством пришивания или адгезии перед сшиванием готового продукта, и способ, который удерживает переплетения в их положении с помощью швов ткани.
2
2
[0064] В дополнение к этому в случае трикотажных брюк и юбок типа трико, леггинсов, носков и других тонких чулочно-носочных изделий, изготовленных с помощью кругловязальной машины, имеющей диаметр цилиндра примерно от 24 дюймов до 38 дюймов (60-95 см), кругловязальной машины малого размера, имеющей диаметр цилиндра примерно от 8 дюйма до 20 дюйма (20-50 см), круглочулочного автомата, имеющего диаметр цилиндра примерно 4 дюйма (10 см) или кругловязальной машины, такой как чулочно-вязальная машина, использование эластичной кулирной трикотажной ткани по настоящему изобретению позволяет получить одежду, которая становится теплой в результате ее использования при повседневных активностях и физических упражнениях. Кроме того, если используют трикотажную ткань, в которой содержание эластичной пряжи составляет от 20 г/м до 40 г/м, отношение линейных плотностей между эластичной пряжей и неэластичной пряжей составляет от 1,5 до 2,5 и отношение напряжений составляет примерно от 0,40 до 0,60, полученный в результате предмет одежды для нижней части тела имеет превосходные теплоудерживающие свойства, и демонстрируются воздействия, которые предотвращают травмы, посредством разогрева мышц и суставов в местах, где трикотажная ткань растягивается. В случае этих продуктов, также могут быть предусмотрены места, имеющие малое удлинение вблизи суставов, и тому подобное, для цели защиты суставов или для создания более привлекательного внешнего вида нижней части тела, примеры способов, используемых для получения мест с малым удлинением включают способ, который предотвращает растяжение узора при изготовлении ткани, способ, который объединяет стойкий к растяжению лентообразный материал посредством пришивания или адгезии перед сшиванием готового продукта, и способ, который удерживает переплетения в их положении с помощью швов ткани, и такие функции, как защита суставов или создание более привлекательного внешнего вида нижней части тела добавляются с помощью этих способов.
2
2
[0065] Кроме того, тонкие предметы женского туалета, такие как нижнее белье, могут быть изготовлены с помощью кругловязальной машины, имеющей диаметр цилиндра примерно от 24 дюймов до 38 дюймов (60-95 см), или кругловязальной машины малого размера, имеющей диаметр цилиндра примерно от 8 дюймов до 20 дюймов (20-50 см), и если эластичная кулирная трикотажная ткань по настоящему изобретению применяется и носится в качестве одежды, полученная в результате одежда становится теплой в результате ее использования при повседневных активностях. Кроме того, если используется трикотажная ткань, в которой содержание эластичной пряжи составляет от 20 г/м до 40 г/м, отношение линейных плотностей между эластичной пряжей и неэластичной пряжей составляет от 1,5 до 2,5 и отношение напряжений составляет примерно от 0,40 до 0,50, получается нижнее белье, в котором легко двигаться, которое имеет превосходные теплоудерживающие свойства, становится теплым даже в отсутствие движения и становится еще теплее при использовании во время движения посредством объединения с тепловыделяющим материалом, в частности, таким как гигроскопичные и тепловыделяющие материалы.
[0066] [Основовязаное трикотажное полотно]
2
2
Основовязаное трикотажное полотно в соответствии с настоящим изобретением, или другими словами, эластичное основовязаное трикотажное полотно (ниже будет объясняться с использованием этого же выражения) представляет собой основовязаное трикотажное полотно, содержащее неэластичную пряжу и эластичную пряжу, которую получают с помощью основовязальной машины от калибра 26 до калибра 40, имеющей множество берд, и в нем содержание эластичной пряжи составляет от 30 г/м до 60 г/м, отношение напряжений, определенное из напряжения растяжения и напряжения эластичного восстановления при 50% удлинении во время растяжения и восстановления после растяжения кулирной трикотажной ткани до 80% удлинения с последующим возвращением до исходной длины ткани, составляет от 0,40 до 0,80, и мгновенное повышение температуры, вызываемое генерированием тепла во время растяжения, по меньшей мере, в одном направлении из направления основы и направления утка составляет 1,0°C или больше.
2
2
2
2
2
2
[0067] В эластичном основовязаном трикотажном полотне по настоящему изобретению, содержание в нем эластичной пряжи является важным, поскольку эластичная пряжа вносит большой вклад в генерирование тепла во время растяжения, чтобы сделать мгновенное повышение температуры, вызываемое генерированием тепла при растяжении с удлинением от 60% до 100%, равным 1,0°C или больше, и, следовательно, необходимо, чтобы эластичная пряжа содержалась в трикотажной ткани при 30 г/м - 60 г/м. Поскольку повышение температуры, вызываемое генерированием тепла, становится больше, когда содержание эластичной пряжи увеличивается, содержание эластичной пряжи в трикотажной ткани предпочтительно составляет от 25 г/м до 45 г/м. Если содержание эластичной пряжи является избыточно низким, повышение температуры, вызываемое генерированием тепла во время растяжения, является малым, при этом, если содержание эластичной пряжи является избыточно высоким, масса трикотажной ткани увеличивается и модуль упругости трикотажной ткани становится высоким, и поскольку это приводит в результате к трудностям при движении, когда ее используют в качестве одежды, содержание эластичной пряжи делается равным 40 г/м - 60 г/м.
[0068] В эластичном двухфонтурном основовязаном трикотажном полотне, имеется исключительно малый извив и изгиб эластичной пряжи в трикотажной ткани, и эластичная пряжа растягивается, при этом трикотажная ткань растягивается эффективно, и в результате этого, трикотажная ткань генерирует большое количество тепла во время растяжения. Структурное различие между обычной трикотажной тканью и эластичным основовязаным трикотажным полотном по настоящему изобретению лежит в отношении длины петель, как определено по Lb/La, и для реализации трикотажной ткани, которая генерирует большое количество тепла во время растяжения, Lb/La предпочтительно удовлетворяет выражению 1,15≤Lb/La≤1,75, и Lb/La может быть доведено до этого диапазона посредством регулировки узора петель и условий на стадии обработки крашением. Если Lb/La находится в пределах этого диапазона, трикотажная ткань генерирует тепло во время растяжения без ухудшения ощущений, когда ее носят. Кроме того, если Lb/La составляет меньше чем 1,15, доля удлинения эластичной пряжи в трикотажной ткани становится малой, и в результате этого, она является настолько малой, что не дает ощущения повышения температуры, вызываемого генерированием тепла во время растяжения. Кроме того, из-за плохого растяжения и эластичного восстановления эластичной пряжи, растянутая трикотажная ткань не возвращается в ее исходное положение и склонна к появлению волнистости и деформации формы. В дополнение к этому, если величина Lb/La превышает 1,65, модуль упругости эластичной пряжи становится избыточно высоким, это не только дает в результате одежду, которую трудно носить и в которой трудно двигаться, но также, в результате значительной деформации трикотажной ткани, и деформация, как эластичной пряжи, так и неэластичной пряжи, становится избыточно большой, эластичное восстановление является неадекватным, тем самым вызывая волнистость трикотажной ткани, когда растяжение релаксирует, или изменение размеров во время стирки, что приводит к потере формы. Таким образом, La и Lb предпочтительно удовлетворяют выражению 1,15≤Lb/La≤1,65, а более предпочтительно удовлетворяют выражению 1,20≤Lb/La≤1,60, в результате, в дополнение к генерированию тепла в результате растяжения, может быть получена одежда, которая не теряет своей формы, когда ее носят или стирают.
[0069] Предлагается объяснение способу, используемому для измерения каждой длины петли на Фиг. 5. Трикотажная ткань растягивается на 30% как в направлении утка, так и в направлении основы с последующим увеличением изображения и наблюдением стороны игольных петель трикотажной ткани, когда она находится в этом состоянии. Как показано на Фиг. 5, две крайних сверху части игольной петли, которые можно наблюдать на обеих сторонах нижней части игольной петли из неэластичной пряжи, обозначаются соответственно как конечная точка 2 и конечная точка 3, длину петли, простирающуюся от конечной точки 2 до конечной точки 3, измеряют, и эту длину используют как длину игольной петли (1) неэластичной пряжи. Относительно платинных петель, как показано на Фиг. 5, оба конца эластичной пряжи между двумя игольными петлями, наблюдаемые между двумя петельными столбиками, обозначаются как конечная точка 5 и конечная точка 6 платинной петли, длина между ними измеряется, и эту длину используют как длину платинной петли (4) эластичной пряжи.
В случае если эластичная пряжа окручена неэластичной пряжей, например, в случае использования пряжи со стержневой нитью, длина эластичной пряжи измеряется посредством оценки тех мест, где присутствует эластичная пряжа. В этом случае, эластичная пряжа измеряется в предположении, что эластичная пряжа в тех частях, которые окручены неэластичной пряжей, присутствует в линейной форме. В дополнение к этому в случае, когда платинные петли охватывают два или более петельных столбиков, в результате, для эластичной пряжи, полученной с использованием двухфонтурной основовязальной машины, платинные петли в тех частях, которые окручены игольными петлями, которые присутствуют при промежуточном положении в платинных петлях, не измеряются, но вместо этого измеряются только длины платинных петель, наблюдаемые с поверхности, и суммарная длина платинных петель каждого петельного столбика используется в качестве длины платинной петли (4).
[0070] Длина центральной части пучка волокон в направлении по ширине измеряется как для эластичной, так и для неэластичной пряжи. После завершения каждого измерения, длина платинных петель (4) эластичной пряжи прибавляется к длине игольных петель (1) неэластичной пряжи и общая длина петель в одном элементе узора петель определяется и обозначается как La. Далее, трикотажная ткань растягивается до 50% удлинения в направлении основы или в направлении утка, и общая длина петель в одном элементе узора петель сходным же образом определяется и обозначается как Lb. Затем это измерение осуществляют как в направлении основы, так и в направлении утка, и выражение 1,15≤Lb/La≤1,65 удовлетворяется либо в направлении основы, либо в направлении утка. Кроме того, в случае трикотажной ткани, которая может растягиваться только в одном направлении, длину петли определяют посредством измерения только в том направлении, в котором трикотажная ткань может растягиваться.
Кроме того, хотя трикотажная ткань дополнительно растягивается в одном направлении из направления основы или направления утка при измерении Lb, и удлинение в этот момент составляет в основном 50% удлинение, в случае, когда удлинение трикотажной ткани является низким и ее трудно растягивать, берется образец трикотажной ткани, имеющий начальную длину 10,0 см и ширину 2,5 см, и Lb измеряют посредством растяжения этой трикотажной ткани под нагрузкой 22,05 Н.
При измерении La и Lb длина каждой петли измеряется до микрон (мкм), длина определяется, по меньшей мере, до третьего знака после запятой, и измеряют 10 произвольных положений с последующим определением средней длины. Затем вычисляют Lb/La на основе этой средней длины, и результат округляется до третьего знака после запятой.
[0071] В дополнение к этому, отдельный элемент узора петель относится к отдельному элементу, который повторяется в узоре, состоящем из игольных петель и платинных петель, и в случае, например, когда лицевые петли и платинные петли повторяются в соответствии с фиксированным правилом, например, как в узоре Денби, длина, получаемая посредством добавления одной лицевой петли или одной платинной петли, становится La или Lb, при этом, в случае повторения плетения и вставки в направлении петельного ряда для каждого петельного ряда, петли вставленных частей также рассматриваются как лицевые петли, и длина, полученная посредством прибавления одной лицевой петли, петли вставленной части и двух платинных петель становится La или Lb.
[0072] В дополнение к этому, в случае растяжения до 50% удлинения в направлении основы, растягиваются в основном игольные петли, при этом имеется небольшое растяжение платинных петель. С другой стороны, в случае растяжения до 50% удлинения в направлении утка, растягиваются в основном платинные петли, при этом, как правило, любое растяжение игольных петель является очень небольшим. Таким образом, игольные петли вносят большой вклад в генерирование тепла во время растяжения, при растяжении в направлении основы, при этом, наоборот, платинные петли вносят большой вклад в генерирование тепла во время растяжения при растяжении в направлении утка. В случае получения только величины изменения игольных петель при измерении La и Lb, при фокусировании только на каждой из этих петель, величина изменения в игольных петлях во время растяжения до 50% удлинения в направлении основы предпочтительно в 1,1-1,6 раза больше по сравнению с параметрами до растяжения, при этом, величина изменения в платинных петлях во время растяжения до 50% удлинения в направлении утка предпочтительно в 1,8-4,0 раз больше по сравнению с параметрами до растяжения. Кроме того, в этом случае, причина того, что величина изменения больше, чем удлинение трикотажной ткани, является естественной, поскольку платинные петли становятся длиннее благодаря их растяжению в эластичной кулирной трикотажной ткани по настоящему изобретению, части игольных петель надежно фиксируются в своих положениях даже при растяжении, сложно растягивать части игольных петель в направлении утка, и платинные петли, соответственно, растягиваются за пределы удлинения трикотажной ткани, давая при этом, в результате величину изменения платинных петель большую, чем удлинение трикотажной ткани.
[0073] Отношение изменения длины петли Lb/La в эластичном основовязаном трикотажном полотне в соответствии с настоящим изобретением может быть сделано удовлетворяющим выражению 1,15≤Lb/La≤1,65 посредством уменьшения изгиба и извива эластичной пряжи посредством изменения длины бегуна и формы платины и регулировки отсечки по глубине, и дополнительного контроля, в частности, плотности во время обработки крашением. А именно, поскольку плотность неотделанной ткани для трикотажной ткани сильно повышается при обработке крашением, эта плотность, как правило, увеличивается примерно в 1,3-1,8 раза по сравнению с плотностью неотделанной ткани. Это связано с тем, что в результате увеличения плотности до определенного уровня для цели повышения вклада в эластичность в обычной обыкновенной трикотажной ткани, содержащей эластичную пряжу, получается трикотажная ткань, которая имеет благоприятную эластичность. В противоположность этому, в эластичном основовязаном трикотажном полотне по настоящему изобретению, необходимо, чтобы эластичная пряжа в трикотажной ткани растягивалась эффективно во время растяжения трикотажной ткани с целью получения возможности для генерирования тепла во время растяжения. Таким образом, плотность трикотажной ткани после обработки крашением предпочтительно доводится почти до такой же плотности, как у неотделанной ткани, так что эластичная пряжа трикотажной ткани после обработки крашением является почти абсолютно прямой и плотность контролируется при такой же плотности, как у неотделанной ткани, в частности, во время предварительной тепловой стабилизации.
[0074] В результате осуществления исследований на эластичном основовязаном трикотажном полотне по настоящему изобретению по отношению к дизайну трикотажной ткани, который делает возможным генерирование тепла во время растяжения с использованием настолько низкого содержания эластичной пряжи, насколько это возможно, для того, чтобы дополнительно облегчить движения тела, когда ее носят в качестве одежды, авторы настоящего изобретения обнаружили, что является важным отношение линейных плотностей между эластичной пряжей и неэластичной пряжей. А именно, даже если содержание эластичной пряжи является низким, повышение температуры, вызываемое генерированием тепла во время растяжения, может быть большим, в зависимости от того способа, которым эластичная пряжа объединяется с неэластичной пряжей, при этом, наоборот, даже если содержание эластичной пряжи является высоким, имеются сочетания, для которых повышение температуры, вызываемое генерированием тепла во время растяжения, является высоким, а напряжение трикотажной ткани не является избыточно большим, это зависит от способа, которым эластичная пряжа объединяется с неэластичной пряжей, таким образом, делая важным способ, которым используют эластичную пряжу и неэластичную пряжу. Доводя отношение линейных плотностей между эластичной пряжей, которая составляет основовязаное трикотажное полотно, и неэластичной пряжей, которая составляет основовязаное трикотажное полотно, в готовом продукте после обработки крашением и отделки до 1,0-2,5, можно предпочтительно генерировать тепло во время растяжения, при этом, если отношение линейных плотностей меньше чем 1,0, модуль упругости трикотажной ткани становится высоким, что делает трудным движения, когда ее носят в качестве одежды, а в случае, когда отношение линейных плотностей превышает 2,5, текстура становится твердой, что в дополнение к тому, что получается одежда, в которой трудно двигаться, также не дает возможности для адекватного повышения температуры, вызываемого генерированием тепла во время растяжения.
[0075] Кроме того, узор эластичной пряжи, который составляет основовязаное трикотажное полотно, и узор неэластичной пряжи, который составляет основовязаное трикотажное полотно, определяются, как указано ниже в описании настоящей заявки.
Линейная плотность, соответственно, измеряется для каждого узора, состоящего из основовязаного трикотажного полотна, полученного с использованием множества берд, имеющего самое большое количество лицевых петель, как эластичной пряжи, так и неэластичной пряжи, узора петель, полученного с помощью берд, имеющего самое большое количество лицевых петель, в случае, когда для эластичной пряжи и неэластичной пряжи используют множество берд, узора, полученного с помощью берд, имеющего самое большое количество лицевых петель самой толстой пряжи, в случае эластичной пряжи, когда, соответственно, используют множество берд, и узора, полученного с помощью берд, имеющего самое большое количество лицевых петель неэластичной пряжи, в случае неэластичной пряжи.
Например, в узоре, полученном с тремя бердами, в случае лицевого кордового узора, 54 дтекс, состоящего из неэластичной пряжи, среднего узора Денби, 33 дтекс, состоящего из неэластичной пряжи, и изнаночного узора Денби, 33 дтекс, состоящего из эластичной пряжи, волокна, используемые в качестве эластичной пряжи, которые составляют основовязаное трикотажное полотно, представляют собой волокна, 33 дтекс, волокна, используемые в качестве неэластичной пряжи, которые составляют основовязаное трикотажное полотно, представляют собой волокна, 33 дтекс, и отношение линейных плотностей их является определенным.
[0076] В эластичном основовязаном трикотажном полотне в соответствии с настоящим изобретением, хотя отношение линейных плотностей между эластичной пряжей и неэластичной пряжей составляет от 1,0 до 2,5, поскольку отношение линейных плотностей обычного основовязаного трикотажного полотна составляет примерно от 2,8 до 5,0, эластичное основовязаное трикотажное полотно по настоящему изобретению отличается линейной плотностью эластичной пряжи, которая является большой по сравнению с линейной плотностью неэластичной пряжи, и в случае отделки трикотажной ткани посредством вязания обычным способом, текстура может быть твердой, а напряжения трикотажной ткани могут быть избыточно высокими. Следовательно, в случае изготовления эластичного основовязаного трикотажного полотна по настоящему изобретению, является важным изготавливать ткань во время плетения таким образом, чтобы эластичная пряжа растягивалась больше, чем обычно и чтобы видимая толщина эластичной пряжи в трикотажной ткани являлась низкой, а более конкретно, таким образом, чтобы бегуны эластичной пряжи были настолько короткими насколько это возможно.
[0077] Кроме того, трикотажная ткань также предпочтительно отделывается во время обработки крашением с тем, чтобы она растягивалась чуть больше, чем обычно, и в качестве общего индикатора для этого, она отделывается примерно при такой же плотности как у неотделанной ткани. В результате, содержание эластичной пряжи немного уменьшается, поскольку эластичная пряжа остается растянутой в трикотажной ткани. Когда осуществляют сравнение между линейной плотностью эластичной необработанной пряжи и линейной плотностью эластичной пряжи после крашения с обычной тканью, эластичная пряжа после обработки крашением имеет такую же линейную плотность как необработанная пряжа или она на несколько процентов тоньше. В эластичной трикотажной ткани по настоящему изобретению, при сравнении линейных плотностей эластичной необработанной пряжи и линейных плотностей после обработки крашением, пряжа примерно на 10% - 20% тоньше после обработки крашением, и напряжение трикотажной ткани может понижено с помощью всего лишь небольшого уменьшения повышения температуры, вызываемого генерированием тепла во время растяжения. Кроме того, является важным использовать при обработке крашением более жесткие условия тепловой обработки во время тепловой стабилизации, например, посредством увеличения температуры тепловой стабилизации или увеличения времени тепловой стабилизации для стабилизации трикотажной ткани, пока она растянута, и для того, чтобы сделать эластичную пряжу в трикотажной ткани настолько тонкой, насколько это возможно. В дополнение к этому, в качестве общего индикатора для растяжения и тепловой стабилизации трикотажной ткани, удлинение трикотажной ткани, взятое для образца при начальной длине 10,0 см и ширине 2,5 см под нагрузкой 9,8 Н, устанавливается на максимуме в пределах 180%.
[0078] Поскольку эластичное основовязаное трикотажное полотно по настоящему изобретению отличается большей по сравнению с линейной плотностью неэластичной пряжи по отношению к обычной кулирной трикотажной ткани, в случае отделки трикотажной ткани как есть, напряжения становятся высокими и отделанный продукт имеет тенденцию к тому, чтобы делать трудными движения, когда его носят. Следовательно, в дополнение к содержанию эластичной пряжи и отношению линейных плотностей между эластичной пряжей и неэластичной пряжей, количество петель трикотажной ткани, которое представляет собой произведение плотности (переплетения/дюйм) в направлении основы и плотности (петельные столбики/дюйм) в направлении утка, также является важным для эластичной кулирной трикотажной ткани по настоящему изобретению, и посредством доведения количества петель до конкретного диапазона, можно оптимизировать баланс между генерированием тепла во время растяжения и напряжениями трикотажной ткани, или, другими словами, количество петель предпочтительно находится в диапазоне от 5000 до 12000, и даже если содержание эластичной пряжи и отношение линейных плотностей между эластичной пряжей и неэластичной пряжей находятся в предписанных диапазонах, повышение температуры, вызываемое генерированием тепла во время растяжения, может быть низким или напряжения трикотажной ткани могут быть высокими. Другими словами, если количество петель меньше чем 5000, удлинение трикотажной ткани является малым и повышение температуры, вызываемое генерированием тепла во время растяжения, является низким, при этом, в случае, когда количество петель превышает 12000, напряжения трикотажной ткани могут быть высокими и одежду становится трудно носить, а в случае, когда количество петель меньше чем 5000, в частности, в дополнение к увеличению чувства стесненности, когда ее носят в качестве одежды, проницаемость для воздуха трикотажной ткани может стать высокой, что, в дополнение к уменьшению повышения температуры, вызываемого генерированием тепла во время растяжения самого по себе, не дает чувства теплоты от одежды из-за большого количества внешнего воздуха, которое втекает в нее из-за высокой проницаемости для воздуха, даже если генерируется тепло во время растяжения. В результате, количество петель предпочтительно составляет от 5000 до 12000, а более предпочтительно, от 5500 до 11500. Количество петель может контролироваться посредством контроля отношения линейных плотностей, калибра машины для изготовления трикотажного полотна и параметров во время обработки крашением, и увеличение количество петель легко достигается посредством уменьшения отношения линейных плотностей, с использованием меньшего калибра машины для изготовления трикотажного полотна, ширения трикотажной ткани с помощью обработки крашением или обработки набрасыванием петель. В частности, петельные столбики трикотажной ткани конструируются, чтобы они составляли 50 - 80 петельных столбиков/дюйм. В дополнение к этому, более важным является то, чтобы эластичная пряжа плелась с использованием более коротких бегунов, чем обычно при плетении эластичной пряжи. Однако, поскольку возникают проблемы, такие как разрыв пряжи, если бегуны являются избыточно короткими, бегуны укорачиваются только настолько, насколько это возможно.
[0079] Хотя эластичное двухфонтурное основовязаное трикотажное полотно в соответствии с настоящим изобретением может быть изготовлено с помощью обыкновенной однофонтурной основовязальной машины, двухфонтурной основовязальной машины, однофонтурной трикотажной основовязальной машины или двухфонтурной трикотажной основовязальной машины с использованием обычного узора для узора петель, узоры петель с непрерывным припуском предпочтительно используются в двух переплетениях или меньше. В частности, в узоре эластичной пряжи, сплетенной с помощью однофонтурной основовязальной машины или однофонтурной трикотажной основовязальной машины, лицевые петли предпочтительно формируются с открытыми петлями, и в результате этого может быть получен узор петель, позволяющий легкие движения тела, когда ткань носят в качестве одежды. Предпочтительные примеры узоров с открытыми петлями включают узоры, в которых все лицевые петли представляют собой открытые петли, такие как узоры 01/21, 01/32 или 01/12/32. Кроме того, эти открытые петли могут представлять собой чистую эластичную пряжу или окрученную эластичную пряжу, генерируемую посредством окрутки с помощью неэластичной пряжи, крученой пряжи или пряжи, выдавленной из прядильной фильеры. Открытые петли, закрытые петли или сочетания открытых петель и закрытых петель могут выбираться произвольным образом для неэластичной пряжи.
[0080] Эластичное основовязаное трикотажное полотно по настоящему изобретению может использоваться в качестве одежды, которая становится теплой в результате ее использования при повседневных активностях или физических упражнениях, если она сшита в качестве одежды, которая покрывает суставы, над которыми трикотажная ткань растягивается во время движений тела, когда ее носят, ее примеры включают трикотажные брюки и юбки, такие как спортивная одежда, мужские короткие гетры, спортивные трико, компрессионные трико или корсеты, или белье, свитера, рубашки, кофты, майки, такие как нижние рубашки, спортивные рубашки или компрессионные рубашки, одежду для нижней части тела, такую как колготки, носки, трико или леггинсы, бандажи, такие как бандажи на локти, бандажи на колени, корсеты на поясницу, голеностопы, нарукавники, манжеты, наколенники или налокотники и перчатки.
2
2
2
2
[0081] В случае компрессионной одежды или компрессионных рубашек, в частности, а именно, рубашек с длинными рукавами или короткими рукавами, и гетров, которые носят выше колена, ниже колена или ниже щиколоток, которые носят плотно на коже, прежде всего, во время бега трусцой, различных игр, ходьбы и других форм физических упражнений с целью улучшения физической формы, защиты от травм или удерживания тепла, поскольку особенно сильные воздействия генерирования тепла получаются, если они находятся в форме трикотажной ткани, которая имеет массу ткани примерно от 150 г/м до 300 г/м, содержит от 40 г/м до 50 г/м эластичной пряжи, имеет отношение линейных плотностей между эластичной пряжей и неэластичной пряжей от 1,0 до 2,2 и имеет отношение напряжений примерно от 0,60 до 0,80, и эта трикотажная ткань используется на суставах, таких как локти, колени, тазобедренные суставы или голеностопные суставы, она предпочтительно шьется таким образом, что трикотажная ткань по настоящему изобретению используется, по меньшей мере, на этих суставах. Для дальнейшего усиления воздействия защиты суставов и тому подобное, места, где удлинение эластичной пряжи является малым, могут быть предусмотрены вблизи суставов, и функция защиты суставов, и тому подобное, добавляется с помощью способа, используемого для получения областей с малым удлинением, примеры которых включают способ, который предотвращает растяжение с использованием цепных швов или вставных швов при вязании ткани, который объединяет стойкий к растяжению лентообразный материал посредством пришивания или адгезии перед сшиванием готового продукта, и способ, который удерживает ткань в ее положении с помощью швов ткани.
Примеры
[0082] Хотя в дальнейшем предлагается подробное объяснение настоящего изобретения с помощью его примеров, настоящее изобретение не ограничивается только этими примерами. Кроме того, оценки, используемые в примерах, осуществляют в соответствии со способами, указанными ниже.
(1) Отбор образцов
Следующие далее измерения трикотажной ткани осуществляют в основном в случайных положениях на ткани. Однако в случае, когда характеристики ткани для трикотажной ткани изменяются от одного положения до другого в соответствии с узором петель трикотажа, используемой соответствующей пряжи, или присутствием или отсутствием узора, отпечатанного с помощью смолы, и тому подобное, характеристики по настоящему изобретению не могут быть подтверждены. Следовательно, измерения предпочтительно осуществляют в положениях, где имеется высокая вероятность того, что будут продемонстрированы характеристики по настоящему изобретению, и отбор образцов осуществляется таким образом, что измерения в трикотажной ткани могут соответствующим образом осуществляться в направлении основы и направлении утка.
Положения отбора образца может выбираться случайным образом и отбор образцов осуществляется таким образом, что измерения могут, соответственно, осуществляться в направлении основы и в направлении утка в трикотажных тканях, в которых узор петель трикотажа, используемая пряжа и присутствие или отсутствие узора, отпечатанного с помощью смолы, и тому подобное, являются однородными.
[0083] (2) Мгновенное повышение температуры, вызываемое генерированием тепла
Мгновенное повышение температуры, вызываемое генерированием тепла во время растяжения, определяют посредством измерения самой высокой температуры поверхности образца: в то время как растяжение и восстановление трикотажной ткани (образца) повторяются предписанное количество раз с предписанной скоростью с использованием тестера многократного растяжения, указанного ниже, мгновенное повышение температуры образца в направлении основы и в направлении утка измеряют, а затем самое высокое повышение температуры в обоих направлениях берется как мгновенное повышение температуры, вызываемое генерированием тепла. Кроме того, отношение напряжений и эффективность генерирования тепла во время растяжения в направлении, демонстрирующем самое высокое мгновенное повышение температуры из-за генерирования тепла, также указываются для последующих измерений отношения напряжений и эффективности генерирования тепла во время растяжения.
Машина для многократного растяжения: De Mattia Tester (производится Daiei Kagaku Seiki Mfg. Co., Ltd.).
Размер образца: длина 100 мм (исключая части для захвата), ширина 60 мм.
Окружающая среда измерения: измерения осуществляют при условиях постоянной температуры и постоянной влажности, при температуре 20°C и влажности 55% RH (относительной влажности). Измерения осуществляют в состояниях, в которых не подводится извне энергия иная, чем приписываемая растяжению.
Удлинение (%)согласно тестеру De Mattia: удлинение (%) получают посредством растяжения трикотажной ткани, имеющей ширину 2,5 см, под нагрузкой 9,8 Н. Удлинение в случае удлинения трикотажной ткани 100% или больше определяется как 100%, и удлинение (%) в случае удлинения трикотажной ткани от 60% до менее чем 100% является таким же, как удлинение под нагрузкой 9,8 Н.
Повторяющийся цикл растяжения: 2 раза/секунда.
Измерение повышения температуры, вызываемого генерированием тепла: температуры поверхности образца во время многократного растяжения, 100 раз и после завершения растяжения и восстановления, измеряются непрерывно посредством термографии. Испускание при термографии устанавливается как 1,0.
Оценка повышения температуры, вызываемого генерированием тепла: измеряют температуру поверхности образца, когда она достигает самой высокой температуры, и повышение температуры на основе сравнения с температурой до растяжения берется как мгновенное повышение температуры, вызываемое генерированием тепла.
Удлинение трикотажной ткани: удлинение (%) под нагрузкой 9,8 Н измеряют посредством растяжения при условиях, указанных ниже, с использованием тестера растяжения Tensilon (Model RTC-1210A, Orientec Co., Ltd.) при длине 100 мм (за исключением частей для захвата) и ширине 25 мм, и определяя его как процент (%)удлинения с округлением до первого знака после запятой.
Начальная нагрузка: 0,1 Н.
Скорость растяжения и скорость восстановления: 300 мм/мин.
Длина растяжения: удлинение (%) под нагрузкой 9,8 Н.
Измерение: удлинение (%) измеряют соответствующим образом в направлении основы и в направлении утка под нагрузкой 9,8 Н посредством растяжения при рассмотренных выше условиях.
[0084] (3) Содержание эластичной пряжи
2
Содержание эластичной пряжи (г/м) в трикотажной ткани определяют в соответствии со следующим далее способом и округляют до первого знака после запятой.
Неэластичная пряжа в трикотажной ткани удаляется посредством растворения, и тому подобное, и измеряют массу только эластичной пряжи с последующим преобразованием в массу на единицу поверхности ткани. Если неэластичную пряжу удалить сложно из трикотажной ткани удаляют эластичную пряжу посредством растворения, и тому подобное, то после измерения массы трикотажной ткани с последующим измерением массы только неэластичной пряжи, и принимая величину уменьшения этой массы как массу эластичной пряжи.
[0085] (4) Отношение напряжений
Отношение напряжений измеряют в соответствии со способом, указанным ниже.
Размер образца: длина 100 мм (исключая части для захвата), ширина 25 мм
Тестер растяжения: тестер растяжения Tensilon (Model RTC-1210A, Orientec Co., Ltd.)
Начальная нагрузка: 0,1 Н
Скорость растяжения и скорость восстановления: 300 мм/мин.
Удлинение (%) и измерение: трикотажная ткань растягивается до удлинения 80% с последующим восстановлением (возвращением) до ее исходной длины, с такой же скоростью после растяжения, операция растяжения и восстановления повторяется три раза при этих условиях, определяют напряжение растяжения и напряжение эластичного восстановления при 50% удлинении во время третьей операции растяжения и восстановления, и определяют отношение напряжений в соответствии со следующим уравнением. Кроме того, в случае трикотажной ткани, в которой удлинение (%), измеренное во время измерения мгновенного повышения температуры из-за генерирования тепла, из раздела (1), составляет 60% - 80% удлинение, напряжение растяжения и напряжение эластичного восстановления при 50% удлинении во время растяжения и восстановления определяют после растяжения трикотажной ткани до 60% удлинения, с последующим определением отношения напряжений в соответствии со следующим уравнением, и округляя до третьего знака после запятой:
Отношение напряжений = (напряжение эластичного восстановления (Н) при 50% удлинении)/(напряжение растяжения (Н) при 50% удлинении).
[0086] (5) Индекс генерирования тепла: индекс генерирования тепла определяют из удлинения и отношения напряжений в соответствии со следующим уравнением, с последующим округлением до первого знака после запятой:
Индекс генерирования тепла = (удлинение (%) под нагрузкой 9,8 Н)×(отношение напряжений).
Кроме того, удлинение является таким же, как удлинение, определяемое в рассмотренном выше разделе (2), при этом отношение напряжений является таким же, как отношение напряжений, определенное в рассмотренном выше разделе (4).
[0087] [Пример 1]
При плетении петель Пике для ткани Пике, частично содержащей прессовые петли, как показано на Фиг. 1, с использованием однофонтурной кругловязальной машины, имеющей калибр 32, эластичная пряжа, 44 дтекс (торговое наименование: Roica SF, Asahi Kasei Fibers Corp.), и сложный полиэфир, 56 дтекс/36 f типа обработки 1-heater, в качестве неэластичной пряжи используют для вязания прессовых петель с использованием только платировочного переплетения с помощью эластичной пряжи, с последующим вязанием кулирных переплетений с помощью только неэластичной пряжи. Кроме того, ткань изготавливают при том условии, что отношение растяжения между неэластичной пряжей и эластичной пряжей в узоре с прессовым переплетением составляет 3,2.
Полученная в результате трикотажная ткань подвергается воздействию обработки релаксацией и вываркой с помощью непрерывной промывной машины с последующим осуществлением предварительной тепловой стабилизации примерно на ширине неотделанной ткани в течение 90 секунд при 190°C, и затем осуществления крашения сложного полиэфира с помощью эжекторного красильного аппарата. После крашения, применяют гигроскопичный мягчитель ткани на основе сложного полиэфира с последующим осуществлением конечной тепловой стабилизации при плотности приблизительно равной плотности для обработки крашением в течение 60 секунд при 170°C для изготовления трикотажной ткани.
Результаты оценки характеристик полученной трикотажной ткани показаны в следующей далее Таблице 1. В трикотажной ткани по настоящему изобретению Примера 1, мгновенное повышение температуры, вызываемое генерированием тепла во время растяжения, составляет 1,0°C или больше, и трикотажная ткань может быть переработана в виде предмета одежды, который облегчает движения тела.
[0088] [Примеры 2-5 и Сравнительный пример 1]
Трикотажные ткани изготавливают и оценивают таким же способом, как в Примере 1, за исключением того, что изготавливают трикотажную ткань, в которой содержание эластичной пряжи уменьшается (Пример 2) посредством ширения содержания по сравнению с Примером 1, с получением трикотажных тканей, в которых линейная плотность эластичной пряжи и неэластичной пряжи изменяется (Примеры 3 и 4), и с получением трикотажной ткани, в которой длина петли уменьшается, и доля растяжения эластичной пряжи изменяется в Примере 4 (Пример 5). Кроме того, в Сравнительном примере 1, в дополнение к рассмотренным выше изменениям, условия предварительной тепловой стабилизации устанавливают как 185°C и 60 секунд. Результаты показаны в следующей далее Таблице 1.
[Примеры 6 и 7]
В дополнение к этому, после приготовления полиуретанового полимера (Агент A), используемого в Примере 4 нерассмотренной публикации патента Японии № H7-316922, и уретан-мочевинного соединения (Агент B), используемого в Примере 1 нерассмотренной публикации патента Японии № 2001-140127, изготавливают эластичную пряжу, имеющую различные значения модуля упругости, посредством добавления Агента A при 7% масс и Агента B при 3% масс (Пример 6) или добавления Агента A при 3% масс и Агента B при 6% масс (Пример 7) в прядильную ванну, с получением эластичной пряжи, 44 дтекс (торговое наименование: Roica CR, Asahi Kasei Fibers Corp.), и трикотажные ткани изготавливают и оценивают таким же способом, как в Примере 1, за исключением использования именно этой эластичной пряжи. Результаты показаны в следующей далее Таблице 1.
[Пример 8]
При вязании кулирных переплетений гладкой кулирной ткани, частично состоящей из основовязаного уточного переплетения, как показано на Фиг. 2, с использованием однофонтурной кругловязальной машины, имеющей калибр 28, эластичная пряжа, 33 дтекс (торговое наименование: Roica SF, Asahi Kasei Fibers Corp.), и сложный полиэфир, 56 дтекс/36 f типа обработки 1-heater, в качестве неэластичной пряжи, используются для вязания однофонтурного кулирного переплетения с использованием только платировочного переплетения с помощью эластичной пряжи при условии, что отношение растяжения между неэластичной пряжей и эластичной пряжей составляет 3,3.
Полученная в результате трикотажная ткань подвергается воздействию обработки релаксацией и вываркой с помощью непрерывной промывной машины с последующим осуществлением предварительной термической стабилизации примерно на ширине неотделанной ткани для 70 секунд при 195°C, а затем осуществления крашения сложного полиэфира с помощью эжекторного красильного аппарата. После крашения, применяют гигроскопичный мягчитель ткани на основе сложного полиэфира, с последующим осуществлением конечной тепловой стабилизации при плотности приблизительно равной плотности для обработки крашением в течение 60 секунд при 170°C для изготовления трикотажной ткани.
Результаты оценки характеристик полученной в результате трикотажной ткани показаны в Таблице 1, в трикотажной ткани по настоящему изобретению Примера 8, мгновенное повышение температуры, вызываемое генерированием тепла во время растяжения, составляет 1,0°C или больше, и трикотажная ткань может быть переработана в виде предмета одежды, который облегчает движения тела.
[Сравнительный пример 2]
Трикотажная ткань подвергается воздействию обработки отделкой и оценивается при таких же условиях как в Примере 8, за исключением изменения линейных плотностей эластичной пряжи и неэластичной пряжи и изменения условий предварительной тепловой стабилизации как 185°C и 60 секунд. Результаты показаны в Таблице 1.
[Пример 9]
При вязании переплетения ткани, составляющей узор петель, показанный на Фиг. 3, с использованием двухфонтурной кругловязальной машины имеющей 28 калибр, используют эластичную пряжу, 44 дтекс (торговое наименование: Roica SF, Asahi Kasei Fibers Corp.), и нейлон, 44 дтекс/34 f типа обработки 1-heater.
Полученная в результате трикотажная ткань подвергается воздействию обработки релаксацией и вываркой с помощью непрерывной промывной машины с последующим осуществлением обработки предварительной тепловой стабилизации в течение 90 секунд при 190°C, посредством регулировки ширины и длины таким образом, что плотность ткани примерно равна плотности неотделанной ткани, и последующего осуществления крашения нейлона с помощью эжекторного красильного аппарата. После крашения, гигроскопичный мягчитель ткани на основе сложного полиэфира добавляют в трикотажную ткань с последующим осуществлением конечной тепловой стабилизации в течение 1 минуты при 170°C для изготовления трикотажной ткани.
Результаты оценки характеристик полученной трикотажной ткани показаны в Таблице 1, в трикотажной ткани по настоящему изобретению Примера 9, мгновенное повышение температуры, вызываемое генерированием тепла во время растяжения, составляет 1,0°C или больше, и трикотажная ткань может быть переработана в виде предмета одежды, который облегчает движения тела.
[0093] [Пример 10]
При вязании переплетения интерлок ткани с использованием двухфонтурной кругловязальной машины, имеющей 40 калибр, переплетения целиком вяжутся с использованием платировочного переплетения с использованием сложного полиэфира, 33 дтекс/36 f типа обработки 1-heater, в качестве неэластичной пряжи, и эластичной пряжи, 22 дтекс (торговое наименование: Roica BX, Asahi Kasei Fibers Corp.).
Полученная в результате трикотажная ткань подвергается воздействию обработки релаксацией и вываркой с помощью непрерывной промывной машины с последующим осуществлением предварительной тепловой стабилизации в течение 70 секунд при 195°C примерно при такой же ширине, как у неотделанной ткани, и затем осуществления крашения сложного полиэфира с помощью эжекторного красильного аппарата. После обработки крашением применяют гигроскопичный мягчитель ткани на основе сложного полиэфира для трикотажной ткани с последующим осуществлением конечной тепловой стабилизации в течение 1 минуты при 170°C примерно при такой же плотности, как после крашения для изготовления трикотажной ткани.
Хотя результаты оценки характеристик трикотажной ткани показаны в Таблице 1, в трикотажной ткани по настоящему изобретению Примера 10, мгновенное повышение температуры, вызываемое генерированием тепла во время растяжения, составляет 1,0°C или больше, и эта трикотажная ткань может быть обработана в виде предмета одежды, который облегчает движения тела.
[0094] [Пример 11]
При изготовлении гладкой кулирной ткани посредством использования платировочного переплетения с использованием как неэластичной пряжи, так и эластичной пряжи, с помощью однофонтурной кругловязальной машины, имеющей 32 калибр, эластичная пряжа, 33 дтекс (торговое наименование: Roica SF, Asahi Kasei Fibers Corp.), и сложный полиэфир, 33 дтекс/24 f типа обработки 1-heater, в качестве неэластичной пряжи используют для изготовления трикотажной ткани при отношении растяжения между неэластичной пряжей и эластичной пряжей 3,0.
Полученная в результате трикотажная ткань подвергается воздействию обработки релаксацией и вываркой с помощью непрерывной промывной машины с последующим осуществлением предварительной тепловой стабилизации примерно на ширине неотделанной ткани в течение 90 секунд при 190°C, и затем осуществления крашения сложного полиэфира с помощью эжекторного красильного аппарата. После обработки крашением, применяют гигроскопичный мягчитель ткани на основе сложного полиэфира, с последующим осуществлением конечной тепловой стабилизации при плотности приблизительно равной плотности после крашения в течение 60 секунд при 170°C для изготовления трикотажной ткани.
Результаты оценки характеристик полученной в результате трикотажной ткани показаны в Таблице 1, и в трикотажной ткани по настоящему изобретению Примера 11, мгновенное повышение температуры, вызываемое генерированием тепла во время растяжения, составляет 1,0°C или больше, и трикотажная ткань может быть обработана в виде предмета одежды, который облегчает движения тела.
[Сравнительный пример 3]
Трикотажную ткань изготавливают таким же способом, как в Примере 11, за исключением использования эластичной пряжи, 22 дтекс (торговое наименование: Roica SF, Asahi Kasei Fibers Corp.), в качестве типа эластичной пряжи, изменения отношения растяжения эластичной пряжи и неэластичной пряжи до 2,5 и изменения условий предварительной тепловой стабилизации до 60 секунд при 190°C, с последующей оценкой характеристик полученной в результате трикотажной ткани. Результаты показаны в Таблице 1.
[Таблица 1]
Линейная плотность неэластичнойпряжи во время вязания (дтекс)
Линейная плотностьэластичнойпряжи во время вязания (дтекс)
Содержание эластичнойпряжи (г/м<sup>2</sup>)
Отношение линейных плотностей
Значение (Lb/La) основа/уток
Отношение напряжения
Индекс генерирования тепла
Мгновенное повышение температуры, вызываемое генерированием тепла (°C)
Пр. 1
56
44
28
1,5
1,41/1,53
0,65
78
2,3
Пр. 2
56
44
25
1,5
1,21/1,31
0,70
87
2,2
Пр. 3
56
56
36
1,2
1,67/1,73
0,78
89
1,9
Пр. 4
84
44
27
2,4
1,42/1,54
0,42
50
1,6
Пр. 5
84
44
27
2,4
1,50/1,49
0,45
51
2,4
Пр. 6
56
44
28
1,5
1,39/1,48
0,48
55
2,9
Пр. 7
56
44
28
1,5
1,37/1,52
0,60
68
2,7
Пр. 8
56
33
42
2,0
1,51/1,73
0,74
93
2,1
Пр. 9
44
44
40
1,3
1,33/1,52
0,70
101
1,9
Пр. 10
33
22
31
1,4
1,28/1,32
0,65
65
2,5
Пр. 11
33
33
30
1,2
1,16/1,19
0,75
109
1,2
Сравн. пр. 1
84
33
18
3,1
1,01/1,11
0,38
35
0,7
Сравн. пр.2
44
56
62
0,9
1,87/1,89
0,84
127
0,6
Сравн. пр. 3
33
22
22
1,5
1,12/1,13
0,88
136
0,5
[0097] [Пример 12]
Трикотажную ткань изготавливают с узором полупетель, имеющим открытые петли, показанные ниже, с использованием неэластичной пряжи из сложного полиэфира, 56 дтекс/36 f, для лицевого берда и эластичной пряжи, 33 дтекс (торговое наименование: Roica SF, Asahi Kasei Fibers Corp.), для изнаночного берда с использованием однофонтурной основовязальной машины, имеющей 32 калибр:
Лицевая: 01/32
Изнаночная: 21/01.
Полученная в результате трикотажная ткань подвергается воздействию обработки релаксацией и вываркой с помощью непрерывной промывной машины с последующим осуществлением предварительной тепловой стабилизации примерно на ширине неотделанной ткани в течение 90 секунд при 190°C, а затем осуществления крашения сложного полиэфира с помощью эжекторного красильного аппарата. После обработки крашением, применяют гигроскопичный мягчитель ткани на основе сложного полиэфира с последующим осуществлением конечной тепловой стабилизации при плотности приблизительно равной плотности после крашения в течение 60 секунд при 170°C для изготовления трикотажной ткани.
Результаты оценки характеристик полученной в результате трикотажной ткани показаны в Таблице 2. В трикотажной ткани по настоящему изобретению Примера 12, мгновенное повышение температуры, вызываемое генерированием тепла во время растяжения, составляет 1,0°C или больше, и трикотажная ткань может быть переработана в виде предмета одежды, который облегчает движения тела в случае использования в качестве одежды.
[0098] [Примеры 13-17 и Сравнительные примеры 4 и 5]
Трикотажные ткани изготавливают и оценивают таким же способом, как в Примере 12, за исключением изготовления трикотажной ткани, в которой содержание эластичной пряжи уменьшается посредством ширения до большей плотности содержания, чем в Примере 12 (Примере 13), или изготовления трикотажных тканей, в которых линейная плотность эластичной пряжи и неэластичной пряжи изменяется (Примеры 14-17, Сравнительные примеры 4 и 5). Кроме того, в Сравнительном примере 4, в дополнение к рассмотренным выше изменениям, условия предварительной тепловой стабилизации устанавливают при 185°C и 60 секунд. Результаты показаны в Таблице 2.
[Пример 18]
Приготавливают полиуретановый полимер, используемый в Примере 4 нерассмотренной публикации патента Японии № H7-316922, эластичную пряжу, имеющую различные значения модуля упругости, изготавливают посредством добавления полиуретановго полимера при 4% масс в прядильную ванну, при изготовлении эластичной пряжи, 44 дтекс (торговое наименование: Roica CR, Asahi Kasei Fibers Corp.), и трикотажную ткань изготавливают и оценивают таким же способом, как в Примере 3, за исключением использования этой эластичной пряжи. Результаты показаны в Таблице 2.
Результаты оценки характеристик полученной в результате трикотажной ткани показаны в Таблице 2. В трикотажной ткани по настоящему изобретению Примера 18, мгновенное повышение температуры, вызываемое генерированием тепла во время растяжения, составляет 1,0°C или больше, и трикотажная ткань может быть обработана в виде предмета одежды, который облегчает движения тела.
[Пример 19]
Изготавливают трикотажную ткань с узором полупетель, в котором эластичная пряжа находится в состоянии открытых петель, указанном ниже, с использованием неэластичной пряжи из нейлона, 78 дтекс/48 f, для лицевого берда, и эластичной пряжи, 44 дтекс (торговое наименование: Roica CR, Asahi Kasei Fibers Corp.), для изнаночного берда, с использованием однофонтурной основовязальной машины, имеющей 28 калибр:
Лицевая: 10/23
Изнаночная: 21/01.
Полученная в результате трикотажная ткань подвергается воздействию обработки релаксацией и вываркой с помощью непрерывной промывной машины с последующим осуществлением предварительной тепловой стабилизации примерно на ширине неотделанной ткани в течение 90 секунд при 190°C, и впоследствии осуществляют крашение нейлона с помощью эжекторного красильного аппарата. После обработки крашением, применяют гигроскопичный мягчитель ткани на основе сложного полиэфира с последующим осуществлением конечной тепловой стабилизации при плотности приблизительно равной плотности после крашения в течение 60 секунд при 170°C для изготовления трикотажной ткани.
Результаты оценки характеристик полученной в результате трикотажной ткани показаны в Таблице 2. В трикотажной ткани по настоящему изобретению Примера 19, мгновенное повышение температуры, вызываемое генерированием тепла во время растяжения, составляет 1,0°C или больше, и трикотажная ткань может быть переработана в виде предмета одежды, который облегчает движения тела.
[0101] [Пример 20]
Изготавливают трикотажную ткань с узором петель, указанным ниже, с использованием неэластичной пряжи из нейлона, 33 дтекс/24 f, для лицевого берда и среднего берда и эластичную пряжу, 33 дтекс (торговое наименование: Roica CR, Asahi Kasei Fibers Corp.), для изнаночного берда с использованием трехбердовой однофонтурной основовязальной машины, имеющей 32 калибр.
Лицевая: 10/23
Средняя: 12/10
Изнаночная: 21/01
Полученная в результате трикотажная ткань подвергается воздействию обработки релаксацией и вываркой с помощью непрерывной промывной машины с последующим осуществлением предварительной тепловой стабилизации примерно на ширине неотделанной ткани в течение 60 секунд при 195°C, и впоследствии осуществления крашения нейлона с помощью эжекторного красильного аппарата. После обработки крашением, применяют гигроскопичный мягчитель ткани на основе сложного полиэфира с последующим осуществлением конечной тепловой стабилизации при плотности приблизительно равной плотности после крашения в течение 60 секунд при 170°C для изготовления трикотажной ткани.
Результаты оценки характеристик полученной в результате трикотажной ткани показаны в Таблице 2. В трикотажной ткани по настоящему изобретению Примера 20, мгновенное повышение температуры, вызываемое генерированием тепла во время растяжения, составляет 1,0°C или больше, и трикотажная ткань может быть переработана в виде предмета одежды, который облегчает движения тела.
[0102] [Пример 21]
Изготавливают трикотажную ткань с узором полупетель (показанным ниже) с использованием неэластичной пряжи из нейлона, 33 дтекс/24 f, для лицевого берда и эластичной пряжи, 33 дтекс (торговое наименование: Roica SF, Asahi Kasei Fibers Corp.), для изнаночного берда с использованием однофонтурной основовязальной машины 36 калибра.
Лицевая: 10/23
Изнаночная: 12/10
Полученная в результате трикотажная ткань подвергается воздействию обработки релаксацией и вываркой с помощью непрерывной промывной машины с последующим осуществлением предварительной тепловой стабилизации примерно на ширине неотделанной ткани в течение 90 секунд при 190°C и осуществления впоследствии крашения нейлона с помощью эжекторного красильного аппарата. После обработки крашением, применяют гигроскопичный мягчитель ткани на основе сложного полиэфира с последующим осуществлением конечной тепловой стабилизации при плотности приблизительно равной плотности после крашения в течение 60 секунд при 170°C для изготовления трикотажной ткани.
Результаты оценки характеристик полученной в результате трикотажной ткани показаны в Таблице 2. В трикотажной ткани по настоящему изобретению Примера 21, мгновенное повышение температуры, вызываемое генерированием тепла во время растяжения, составляет 1,0°C или больше, и трикотажная ткань может быть переработана в виде предмета одежды, который облегчает движения тела.
[0103]
[Таблица 2]
Линейная плотность неэластичной пряжи во время вязания (дтекс)
Линейная плотность эластичной пряжи во время вязания (дтекс)
Содержание эластичной пряжи (г/м<sup>2</sup>)
Отношение линейных плотностей
Значение (Lb/La) основа/уток
Отношение напряжений
Индекс генерирования тепла
Мгновенное повышение температуры, вызываемое генерированием тепла (°C)
Пр. 12
56
33
41
1,9
1,55/1,41
0,67
79
2,5
Пр. 13
56
33
36
1,9
1,32/1,20
0,71
72
2,7
Пр. 14
56
44
55
1,4
1,53/1,59
0,76
98
1,8
Пр. 15
84
44
52
2,3
1,42/1,55
0,42
55
1,9
Пр. 16
84
56
58
1,8
1,20/1,53
0,45
61
2,2
Пр. 17
44
44
57
1,2
1,51/1,56
0,66
105
2,6
Пр. 18
56
44
55
1,4
1,51/1,56
0,78
73
3,1
Пр. 19
78
44
48
2,1
1,59/1,63
0,54
69
3,3
Пр.20
33
33
36
1,2
1,45/1,51
0,52
73
2,9
Пр.21
33
33
31
1,2
1,22/1,31
0,70
72
2,1
Сравн.пр.4
56
56
62
1,1
1,02/1,10
0,82
128
0,6
Сравн.пр.5
22
22
28
1,1
1,09/1,12
0,38
37
0,7
Промышленное применение
Эластичная трикотажная ткань по настоящему изобретению представляет собой трикотажную ткань, в которой ее температура повышается мгновенно во время растяжения, при движениях тела при носке в качестве одежды, и она может использоваться в качестве одежды, которая генерирует тепло при движении тела при носке, и облегчает движения тела, когда ее носят, если она сшита в качестве одежды, которая покрывает суставы, ее примеры включают трикотажные брюки и юбки, такие как спортивная одежда, мужские короткие гетры, спортивные трико, компрессионные трико или корсеты, или белье, свитера, рубашки, кофты, майки, такие как нижние рубашки, спортивные рубашки или компрессионные рубашки, одежда для нижней части тела, такую как колготки, носки, трико или леггинсы, бандажи, такие как бандажи на колени, бандажи на локти, нарукавники, манжеты, наколенники или налокотники и перчатки.
Описание ссылочных символов
Фиг. 1-3:
1-6 последовательность плетения
Фиг. 4:
a игольная петля неэластичной пряжи (длина)
b исходная точка игольной петли неэластичной пряжи
c конечная точка игольной петли неэластичной пряжи
d платинная петля эластичной пряжи (длина)
e исходная точка платинной петли эластичной пряжи
f конечная точка платинной петли эластичной пряжи
Фиг. 5:
1 игольная петля неэластичной пряжи (длина)
2 исходная точка игольной петли неэластичной пряжи
3 конечная точка игольной петли неэластичной пряжи
4 платинная петля эластичной пряжи (длина)
5 исходная точка платинной петли эластичной пряжи
6 конечная точка платинной петли эластичной пряжи